(57)【要約】【課題】迅速なＣＭＰ速度及び良好な銅／タンタル研磨選択性を有し、ディッシングが少なく被研磨面の平坦性を向上させることが可能な金属用研磨液、及びそれを用いた研磨方法を提供する。【解決手段】半導体デバイス製造工程において、銅又は銅合金からなる導体膜を化学的機械的に研磨する際に用いられ、（１）下記一般式（Ｉ）で表されるアミノ酸誘導体、及び（２）界面活性剤を含有することを特徴とする金属用研磨液、及びそれを用いた研磨方法。2008277723.tif 000013 ［一般式（Ｉ）中、Ｒ１は炭素数１〜４のアルキル基を表し、Ｒ２は炭素数１〜４のアルキレン基を表す。］【選択図】なし【特許請求の範囲】
【請求項１】
半導体デバイス製造工程において、銅又は銅合金からなる導体膜を化学的機械的に研磨する際に用いられ、（１）下記一般式（Ｉ）で表されるアミノ酸誘導体、及び（２）界面活性剤を含有することを特徴とする金属用研磨液。
【化１】
2008277723.tif 000012
［一般式（Ｉ）中、Ｒ１は炭素数１〜４のアルキル基を表し、Ｒ２は炭素数１〜４のアルキレン基を表す。］
【請求項２】
前記（１）一般式（Ｉ）で表されるアミノ酸誘導体が、Ｎ−メチルグリシン、Ｎ−メチルアラニン、及びＮ−エチルグリシンからなる群から選択される少なくとも一種であることを特徴とする請求項１に記載の金属用研磨液。
【請求項３】
前記（２）界面活性剤が、陰イオン界面活性剤であることを特徴とする請求項１又は請求項２に記載の金属用研磨液。
【請求項４】
前記界面活性剤が、スルホン酸又はスルホン酸塩であることを特徴とする請求項１〜請求項３の何れか１項に記載の金属用研磨液。
【請求項５】
前記界面活性剤が、アリール基を有することを特徴とする請求項１〜請求項４の何れか１項に記載の金属用研磨液。
【請求項６】
前記界面活性剤が、フェニル基を有することを特徴とする請求項１〜請求項５の何れか１項に記載の金属用研磨液。
【請求項７】
前記界面活性剤が、アルキル基を有することを特徴とする請求項１〜請求項６の何れか１項に記載の金属用研磨液。
【請求項８】
前記界面活性剤が、アルキルジフェニルエーテルモノスルホン酸又はアルキルジフェニルエーテルモノスルホン酸塩であることを特徴とする請求項１〜請求項７の何れか１項に記載の金属用研磨液。
【請求項９】
前記界面活性剤が、アルキルジフェニルエーテルジスルホン酸又はアルキルジフェニルエーテルジスルホン酸塩であることを特徴とする請求項１〜請求項８の何れか１項に記載の金属用研磨液。
【請求項１０】
前記界面活性剤が、アルキルジフェニルエーテルモノスルホン酸又はアルキルジフェニルエーテルモノスルホン酸塩と、アルキルジフェニルエーテルジスルホン酸又はアルキルジフェニルエーテルジスルホン酸塩と、の混合物であることを特徴とする請求項１〜請求項９の何れか１項に記載の金属用研磨液。
【請求項１１】
前記界面活性剤が、非イオン界面活性剤であることを特徴とする請求項１又は請求項２に記載の金属用研磨液。
【請求項１２】
前記界面活性剤が、シリコーン系界面活性剤であることを特徴とする請求項１１に記載の金属用研磨液。
【請求項１３】
前記界面活性剤が、エーテル結合を側鎖または末端に有するポリエーテル変性シリコーン系界面活性剤であることを特徴とする請求項１２に記載の金属用研磨液。
【請求項１４】
前記界面活性剤が、ＨＬＢ値８以上２０未満のポリエーテル変性シリコーン系界面活性剤であることを特徴とする請求項１２又は請求項１３に記載の金属用研磨液。
【請求項１５】
更に、酸化剤を含有することを特徴とする請求項１〜請求項１４の何れか１項に記載の金属用研磨液。
【請求項１６】
ｐＨが４〜１１の範囲であることを特徴とする請求項１〜請求項１５の何れか１項に記載の金属用研磨液。
【請求項１７】
前記金属用研磨液の表面張力が、５５ｍＮ／ｍ未満であることを特徴とする請求項１〜請求項１６の何れか１項に記載の金属用研磨液。
【請求項１８】
前記界面活性剤の含有量が３×１０−３質量％となるように調整した金属用研磨液の表面張力が、５５ｍＮ／ｍ未満であることを特徴とする請求項１〜請求項１７の何れか１項に記載の金属用研磨液。
【請求項１９】
前記界面活性剤の含有量が３×１０−３質量％となるように調整した金属用研磨液の表面張力が、５０ｍＮ／ｍ未満であることを特徴とする請求項１８に記載の金属用研磨液。
【請求項２０】
鉄イオンの濃度が１ｐｐｍ未満であることを特徴とする請求項１〜請求項１９の何れか１項に記載の金属用研磨液。
【請求項２１】
鉄イオンの濃度が０．３ｐｐｍ未満であることを特徴とする請求項２０に記載の金属用研磨液。
【請求項２２】
窒素原子を３つ以上含む複素芳香環化合物を含有することを特徴とする請求項１〜請求項２１の何れか１項に記載の金属用研磨液。
【請求項２３】
前記窒素原子を３つ以上含む複素芳香環化合物として、トリアゾールおよびその誘導体、テトラゾールおよびその誘導体、ベンゾトリアゾールおよびその誘導体から構成される群から選ばれる少なくとも１種を含有することを特徴とする請求項２２に記載の金属用研磨液。
【請求項２４】
砥粒として、更にセリア粒子、シリカ粒子、アルミナ粒子、有機無機複合粒子の群から選ばれる少なくとも１種を含有することを特徴とする請求項１〜請求項２３の何れか１項に記載の金属用研磨液。
【請求項２５】
半導体デバイスの製造工程において、銅又は銅合金からなる導体膜を有する基板を請求項１〜請求項２４の何れか１項に記載の金属用研磨液を用いて、化学的機械的に研磨することを特徴とする研磨方法。
【請求項２６】
研磨定盤上に貼付した研磨パッドに、前記金属用研磨液を供給しながら、該研磨パッドと該被研磨面とを相対的に移動させて当該被研磨面を研磨することを特徴とする請求項２５に記載の研磨方法。
【発明の詳細な説明】
【技術分野】
【０００１】
本発明は、金属用研磨液及びそれを用いた研磨方法に関するものであり、より詳細には、半導体デバイス製造において配線工程に用いられる金属用研磨液及びそれを用いた研磨方法に関する。
【背景技術】
【０００２】
近年、半導体集積回路（以下、適宜「ＬＳＩ」と称する。）で代表される半導体デバイスの開発においては、小型化・高速化のため、配線の微細化と積層化による高密度化・高集積化が求められている。このための技術としては、化学的機械的研磨（Ｃｈｅｍｉｃａｌ  Ｍｅｃｈａｎｉｃａｌ  Ｐｏｌｉｓｈｉｎｇ、以下、適宜「ＣＭＰ」と称する。）等の種々の技術が用いられてきている。ＣＭＰは、半導体デバイスの製造において、絶縁性薄膜（ＳｉＯ２など）や配線に用いられる金属薄膜の研磨に用いられ、基板の平滑化や配線形成時の余分な金属薄膜の除去を行う方法である（例えば、特許文献１参照。）。
【０００３】
ＣＭＰに用いる金属用研磨液は、一般には、砥粒（例えばアルミナ）と酸化剤（例えば過酸化水素）とを含むものである。ＣＭＰによる研磨のメカニズムとしては、酸化剤によって金属表面を酸化し、その酸化皮膜を砥粒で除去することで研磨していると考えられている（例えば、非特許文献１参照。）。
【０００４】
しかしながら、このような固体砥粒を含む金属用研磨液を用いてＣＭＰを行うと、研磨傷（スクラッチ）、研磨面全体が必要以上に研磨される現象（シニング）、研磨金属面が平面状ではなく、中央のみがより深く研磨されて皿状のくぼみを生ずる現象（ディッシング）、金属配線間の絶縁体が必要以上に研磨されたうえ、複数の配線金属面表面が皿状の凹部を形成する現象（エロージョン）などが発生することがある。
【０００５】
また、固体砥粒を含有する金属用研磨液の使用は、研磨後に半導体面に残留する研磨液を除去するために通常行なわれる洗浄工程において、その洗浄工程が複雑となり、さらにその洗浄後の液（廃液）を処理するには固体砥粒を沈降分離する必要があるなどコスト面での問題点が存在する。
【０００６】
このような従来の固体砥粒における問題点を解決するために、例えば、砥粒を含まない研磨液とドライエッチングとの組み合わせによる金属表面研磨方法が開示されている（例えば、非特許文献２参照。）。また、砥粒を含まない金属用研磨液として、例えば、過酸化水素／リンゴ酸／ベンゾトリアゾール／ポリアクリル酸アンモニウム及び水からなる金属用研磨液、及びそれを用いた研磨方法が開示されている（例えば、特許文献２参照。）。これら文献に記載の研磨方法によれば、半導体基体の凸部の金属膜が選択的にＣＭＰされ、凹部に金属膜が残されて所望の導体パターンが得られるものの、従来の固体砥粒を含むよりもはるかに機械的に柔らかい研磨パッドとの摩擦によってＣＭＰが進むため、充分な研磨速度が得難いという問題点がある。
【０００７】
一方、配線用の金属としては、従来からタングステン及びアルミニウムがインターコネクト構造体に汎用されてきた。しかしながら、更なる高性能化を目指し、これらの金属より配線抵抗の低い銅を用いたＬＳＩが開発されるようになった。この銅を配線する方法としては、例えば、「ダマシン法」が知られている（例えば、特許文献３参照。）。また、コンタクトホールと配線用溝とを同時に層間絶縁膜に形成し、両者に金属を埋め込むデュアルダマシン法が広く用いられるようになってきた。このような銅配線用のターゲット材としては、ファイブナイン以上の高純度銅ターゲット材が用いられてきた。しかしながら、近年は、更なる高密度化を目指す配線の微細化に伴って、銅配線の導電性や電子特性などの向上が必要となり、それに伴って高純度銅に第３成分を添加した銅合金を用いることも検討されはじめてきている。同時に、これらの高精細で高純度の材料を汚染させることなく高生産性を発揮し得る高速金属研磨手段が求められている。
【０００８】
また、最近は生産性向上のため、ＬＳＩ製造時のウエハ径が大型化しており、現在は直径２００ｍｍ以上が汎用されており、３００ｍｍ以上の大きさでの製造も開始され始めた。このようなウエハの大型化に伴い、ウエハ中心部と周辺部とでの研磨速度の差が生じ易くなり、研磨の均一性を達成することが重要になってきている。
【０００９】
銅及び銅合金に対して機械的研磨手段を用いない化学研磨方法として、化学的溶解作用を利用した方法が知られている（例えば、特許文献４参照。）。しかしながら、化学的溶解作用のみによる化学研磨方法は、凸部の金属膜が選択的に化学的機械的に研磨されるＣＭＰに比べ、凹部の削れ込み、即ち、ディッシングなどの発生によりその平面性に大きな課題が残っている。
【００１０】
また、研磨パッドの劣化を抑える有機化合物を含有する化学機械研磨用水系分散体が開示されている（例えば、特許文献５参照。）。しかしながら、この研磨用水系分散体によっても、配線部金属が過剰に研磨されて皿上に窪むディッシング現象に対する懸念が残る。
【００１１】
その他にも研磨面の平坦化を目的として、ウエハ表面を修正するのに有用なイミノニ酢酸とその塩から選ばれるキレート剤を含有する加工液（例えば、特許文献６参照。）、α−アミノ酸を含有する化学機械研磨組成物（例えば、特許文献７参照。）などが提案されている。これらの技術により、銅配線における研磨性能の向上が見られる。
【００１２】
また、通常は、銅配線を高速研磨により実施した後、銅配線のバリア金属としてしばしば用いられるタンタルやその合金類と銅とを精密研磨して、配線近傍の平滑化を行うことが一般的である。このため、銅研磨の終了時において、銅が削れやすく、タンタルが削れにくいという、銅とタンタルとの研磨選択性（以下、適宜、銅／タンタル研磨選択性と称する。）を有する研磨液の実現が望まれているのが現状である。
【特許文献１】米国特許４９４４８３６号公報
【特許文献２】特開２００１−１２７０１９号公報
【特許文献３】特開平２−２７８８２２号公報
【特許文献４】特開昭４９−１２２４３２号公報
【特許文献５】特開２００１−２７９２３１号公報
【特許文献６】特表２００２−５３８２８４号公報
【特許文献７】特開２００３−５０７８９４号公報
【非特許文献１】ジャーナル・オブ・エレクトロケミカルソサエティ誌（Ｊｏｕｒｎａｌ  ｏｆ  Ｅｌｅｃｔｒｏｃｈｅｍｉｃａｌ  Ｓｏｃｉｅｔｙ）、１９９１年、第１３８巻、第１１号、３４６０〜３４６４頁
【非特許文献２】ジャーナル・オブ・エレクトロケミカルソサエティ誌（Ｊｏｕｒｎａｌ  ｏｆ  Ｅｌｅｃｔｒｏｃｈｅｍｉｃａｌ  Ｓｏｃｉｅｔｙ）、２０００年、第１４７巻、第１０号、３９０７〜３９１３頁
【発明の開示】
【発明が解決しようとする課題】
【００１３】
本発明は、前記従来技術における問題点に鑑みてなされたものであり、以下の目的を達成することを課題とする。
即ち、本発明の目的は、迅速なＣＭＰ速度及び良好な銅／タンタル研磨選択性を有し、ディッシングが少なく被研磨面の平坦性を向上させることが可能な金属用研磨液、及びそれを用いた研磨方法を提供することにある。
【課題を解決するための手段】
【００１４】
本発明者は鋭意検討した結果、下記の金属用研磨液及びそれを用いた研磨方法により、前記課題を解決しうることを見出し、本発明を完成するに至った。
本発明の金属用研磨液及びそれを用いた研磨方法は、以下の通りである。
【００１５】
＜１＞  半導体デバイス製造工程において、銅又は銅合金からなる導体膜を化学的機械的に研磨する際に用いられ、（１）下記一般式（Ｉ）で表されるアミノ酸誘導体、及び（２）界面活性剤を含有することを特徴とする金属用研磨液。
【００１６】
【化１】
2008277723.tif 000002
【００１７】
［一般式（Ｉ）中、Ｒ１は炭素数１〜４のアルキル基を表し、Ｒ２は炭素数１〜４のアルキレン基を表す。］
【００１８】
＜２＞  前記（１）一般式（Ｉ）で表されるアミノ酸誘導体が、Ｎ−メチルグリシン、Ｎ−メチルアラニン、及びＮ−エチルグリシンからなる群から選択される少なくとも一種であることを特徴とする＜１＞に記載の金属用研磨液。
【００１９】
＜３＞  前記（２）界面活性剤が、陰イオン界面活性剤であることを特徴とする＜１＞又は＜２＞に記載の金属用研磨液。
＜４＞  前記界面活性剤が、スルホン酸又はスルホン酸塩であることを特徴とする＜１＞〜＜３＞の何れか１つに記載の金属用研磨液。
【００２０】
＜５＞  前記界面活性剤が、アリール基を有することを特徴とする＜１＞〜＜４＞の何れか１つに記載の金属用研磨液。
＜６＞  前記界面活性剤が、フェニル基を有することを特徴とする＜１＞〜＜５＞の何れか１つに記載の金属用研磨液。
【００２１】
＜７＞  前記界面活性剤が、アルキル基を有することを特徴とする＜１＞〜＜６＞の何れか１つに記載の金属用研磨液。
＜８＞  前記界面活性剤が、アルキルジフェニルエーテルモノスルホン酸又はアルキルジフェニルエーテルモノスルホン酸塩であることを特徴とする＜１＞〜＜７＞の何れか１つに記載の金属用研磨液。
【００２２】
＜９＞  前記界面活性剤が、アルキルジフェニルエーテルジスルホン酸又はアルキルジフェニルエーテルジスルホン酸塩であることを特徴とする＜１＞〜＜８＞の何れか１つに記載の金属用研磨液。
＜１０＞  前記界面活性剤が、アルキルジフェニルエーテルモノスルホン酸又はアルキルジフェニルエーテルモノスルホン酸塩と、アルキルジフェニルエーテルジスルホン酸又はアルキルジフェニルエーテルジスルホン酸塩と、の混合物であることを特徴とする＜１＞〜＜９＞の何れか１つに記載の金属用研磨液。
【００２３】
＜１１＞  前記界面活性剤が、非イオン界面活性剤であることを特徴とする＜１＞又は＜２＞に記載の金属用研磨液。
＜１２＞  前記界面活性剤が、シリコーン系界面活性剤であることを特徴とする＜１１＞に記載の金属用研磨液。
【００２４】
＜１３＞  前記界面活性剤が、エーテル結合を側鎖または末端に有するポリエーテル変性シリコーン系界面活性剤であることを特徴とする＜１２＞に記載の金属用研磨液。
＜１４＞  前記界面活性剤が、ＨＬＢ値８以上２０未満のポリエーテル変性シリコーン系界面活性剤であることを特徴とする＜１２＞又は＜１３＞に記載の金属用研磨液。
【００２５】
＜１５＞  更に、酸化剤を含有することを特徴とする請求項１〜請求項１４の何れか１つに記載の金属用研磨液。
＜１６＞  ｐＨが４〜１１の範囲であることを特徴とする＜１＞〜＜１５＞の何れか１つに記載の金属用研磨液。
【００２６】
＜１７＞  前記金属用研磨液の表面張力が、５５ｍＮ／ｍ未満であることを特徴とする＜１＞〜＜１６＞の何れか１つに記載の金属用研磨液。
＜１８＞  前記界面活性剤の含有量が３×１０−３質量％となるように調整した金属用研磨液の表面張力が、５５ｍＮ／ｍ未満であることを特徴とする＜１＞〜＜１７＞の何れか１つに記載の金属用研磨液。
【００２７】
＜１９＞  前記界面活性剤の含有量が３×１０−３質量％となるように調整した金属用研磨液の表面張力が、５０ｍＮ／ｍ未満であることを特徴とする＜１８＞に記載の金属用研磨液。
＜２０＞  鉄イオンの濃度が１ｐｐｍ未満であることを特徴とする＜１＞〜＜１９＞の何れか１つに記載の金属用研磨液。
【００２８】
＜２１＞  鉄イオンの濃度が０．３ｐｐｍ未満であることを特徴とする＜２０＞に記載の金属用研磨液。
＜２２＞  窒素原子を３つ以上含む複素芳香環化合物を含有することを特徴とする＜１＞〜＜２１＞の何れか１つに記載の金属用研磨液。
【００２９】
＜２３＞  前記窒素原子を３つ以上含む複素芳香環化合物として、トリアゾールおよびその誘導体、テトラゾールおよびその誘導体、ベンゾトリアゾールおよびその誘導体から構成される群から選ばれる少なくとも１種を含有することを特徴とする＜２２＞に記載の金属用研磨液。
＜２４＞  砥粒として、更にセリア粒子、シリカ粒子、アルミナ粒子、有機無機複合粒子の群から選ばれる少なくとも１種を含有することを特徴とする＜１＞〜＜２３＞の何れか１つに記載の金属用研磨液。
【００３０】
＜２５＞  半導体デバイスの製造工程において、銅又は銅合金からなる導体膜を有する基板を＜１＞〜＜２４＞の何れか１つに記載の金属用研磨液を用いて、化学的機械的に研磨することを特徴とする研磨方法。
＜２６＞  研磨定盤上に貼付した研磨パッドに、前記金属用研磨液を供給しながら、該研磨パッドと該被研磨面とを相対的に移動させて当該被研磨面を研磨することを特徴とする＜２５＞に記載の研磨方法。
【発明の効果】
【００３１】
本発明によれば、迅速なＣＭＰ速度及び良好な銅／タンタル研磨選択性を有し、ディッシングが少なく被研磨面の平坦性を向上させることが可能な金属用研磨液、及びそれを用いた研磨方法を提供することができる。
【発明を実施するための最良の形態】
【００３２】
以下、本発明の具体的態様について説明する。
［金属用研磨液］
本発明の金属用研磨液は、半導体デバイス製造工程において、銅又は銅合金からなる導体膜を化学的機械的に研磨する際に用いられ、（１）下記一般式（Ｉ）で表されるアミノ酸誘導体、及び（２）界面活性剤を含有することを特徴とする金属用研磨液である。
【００３３】
【化２】
2008277723.tif 000003
【００３４】
一般式（Ｉ）中、Ｒ１は炭素数１〜４のアルキル基を表し、Ｒ２は炭素数１〜４のアルキレン基を表す。
【００３５】
以下、本発明の金属用研磨液について説明するが、これらに限定されるものではない。
本発明の金属用研磨液は、（１）前記一般式（Ｉ）で表されるアミノ酸誘導体、及び（２）界面活性剤を必須成分として含有し、通常、水を含んで構成される。本発明の金属用研磨液は、所望により、さらに他の成分を含有してもよい。好ましい他の成分としては、いわゆる不動態膜形成剤として添加される化合物（複素芳香環化合物など）、酸化剤、酸、アルカリ、緩衝剤、砥粒等の添加剤を挙げることができる。金属用研磨液が含有する上記各成分（必須成分及び任意成分）は、１種単独で用いてもよいし、２種以上併用してもよい。
【００３６】
本発明において「金属用研磨液」とは、研磨に使用する際の研磨液（即ち、必要により希釈された研磨液）のみならず、金属用研磨液の濃縮液をも包含するものである。
金属用研磨液の濃縮液とは、研磨に使用する際の研磨液よりも、溶質の濃度が高く調製された液を意味し、研磨に使用する際に、水又は水溶液などで希釈して、研磨に使用されるものである。希釈倍率は、一般的には１〜２０体積倍である。
【００３７】
なお、本明細書において「濃縮」及び「濃縮液」とは、使用状態よりも「濃厚」及び「濃厚な液」を意味する慣用表現にしたがって用いており、蒸発などの物理的な濃縮操作を伴う一般的な用語の意味とは異なる用法で用いている。
【００３８】
以下、本発明の金属用研磨液に含有される各構成成分について説明する。まず、本発明の金属用研磨液における必須成分である（１）前記一般式（Ｉ）で表されるアミノ酸誘導体、及び（２）界面活性剤について順次説明する。
【００３９】
＜（１）一般式（Ｉ）で表されるアミノ酸誘導体＞
本発明の金属用研磨液は、下記一般式（Ｉ）で表されるアミノ酸誘導体（以下、適宜、「特定アミノ酸誘導体」と称する。）を含有する。
【００４０】
【化３】
2008277723.tif 000004
【００４１】
一般式（Ｉ）中、Ｒ１は炭素数１〜４のアルキル基を表し、Ｒ２は炭素数１〜４のアルキレン基を表す。
Ｒ１は、炭素数１〜４のアルキル基を表し、具体的には、メチル基、エチル基、ｎ−プロピル基、ｉ−プロピル基、ｎ−ブチル基、ｓ−ブチル基、ｉ−ブチル基、ｔ−ブチル基が挙げられ、これらの中でもメチル基，エチル基，ｎ−プロピル基，ｎ−ブチル基が好ましく、メチル基，エチル基，ｎ−プロピル基がより好ましく、メチル基，エチル基が更に好ましい。
【００４２】
Ｒ２は、炭素数１〜４のアルキレン基を表し、該アルキレン基は直鎖であっても分岐状であってもよい。Ｒ２で表されるアルキレン基として具体的には、メチレン基、エチレン基、プロピレン基、イソプロピレン基、ブチレン基（イソブチレン基、ｎ−ブチレン基、ｉ−ブチレン、ｓ−ブチレン基、ｔ−ブチレン基）が挙げられ、これらの中でもメチレン基，エチレン基，プロピレン基，ブチレン基，ｎ−ブチレン基が好ましく、メチレン基，エチレン基，プロピレン基，ブチレン基がより好ましく、メチレン基，エチレン基が更に好ましい。
Ｒ２は、更に置換基を有していてもよく、該置換基としては、例えば、カルボキシ基、ヒドロキシ基、スルホ基、アルコキシ基等が挙げられる。
【００４３】
一般式（Ｉ）におけるＲ１及びＲ２の組み合わせとしては、Ｒ１がメチル基，エチル基，ｎ−プロピル基，ｎ−ブチル基であり、Ｒ２がメチレン基、エチレン基、プロピレン基、ブチレン基（ｎ−ブチレン基）である組み合わせが好ましく、Ｒ１がメチル基、エチル基、ｎ−プロピル基であり、Ｒ２がメチレン基、エチレン基、プロピレン基、ブチレン基である組み合わせがより好ましく、Ｒ１がメチル基，エチル基であり、Ｒ２がメチレン基，エチレン基である組み合わせが更に好ましい。
【００４４】
以下、本発明における特定アミノ酸誘導体の具体例（例示化合物：Ａ−１〜Ａ−４、Ｂ−１〜Ｂ−４、Ｃ−１〜Ｃ−４）を示すが、これらに限定されるものではない。
【００４５】
【化４】
2008277723.tif 000005
【００４６】
本発明における特定アミノ酸誘導体としては、研磨速度とディッシングのバランスの観点から、Ｎ−メチルグリシン、Ｎ−メチルアラニン、及びＮ−エチルグリシンからなる群から選択される少なくとも一種であることが好ましく、これらの中でも、Ｎ−メチルグリシン，Ｎ−エチルグリシンがより好ましい。
【００４７】
本発明の金属用研磨液における特定アミノ酸誘導体の含有量は、総量として、研磨に使用する際の金属用研磨液（即ち、水又は水溶液で希釈する場合は希釈後の研磨液を指す。以降の「研磨に使用する際の研磨液」も同義である。）において、好ましくは０．０１質量％〜１０質量％、より好ましくは０．０５質量％〜５質量％である。
【００４８】
＜（２）界面活性剤＞
本発明で用いられる界面活性剤としては、陽イオン界面活性剤、非イオン界面活性剤、陰イオン界面活性剤、両性界面活性剤の何れでも構わないが、陰イオン界面活性剤及び非イオン界面活性剤が好ましい。
【００４９】
陰イオン界面活性剤は酸型が好ましく、塩としては、アンモニウム塩、カリウム塩、ナトリウム塩等が挙げられ、特にナトリウム塩、アンモニウム塩及びカリウム塩が好ましく、以下の群から選ばれたものが好適である。具体的には、陰イオン界面活性剤として、カルボン酸又はその塩、スルホン酸又はその塩、硫酸エステル塩、リン酸エステル塩が挙げられ、カルボン酸又はその塩として、石鹸、Ｎ−アシルアミノ酸又はその塩、ポリオキシエチレン又はポリオキシプロピレンアルキルエーテルカルボン酸又はその塩、アシル化ペプチド；スルホン酸又はその塩として、アルキルスルホン酸又はその塩、アルキルベンゼン及びアルキルナフタレンスルホン酸又はそれらの塩、ナフタレンスルホン酸又はその塩、スルホコハク酸又はその塩、α−オレフィンスルホン酸又はその塩、Ｎ−アシルスルホン酸又はその塩；硫酸エステル塩として、硫酸化油、アルキル硫酸又はその塩、アルキルエーテル硫酸又はその塩、ポリオキシエチレン又はポリオキシプロピレンアルキルアリルエーテル硫酸又はそれらの塩、アルキルアミド硫酸又はその塩；リン酸エステル塩として、アルキルリン酸又はその塩、ポリオキシエチレン又はポリオキシプロピレンアルキルアリルエーテルリン酸又はその塩を挙げることができ、中でもスルホン酸又はスルホン酸塩が好ましく用いられる。
【００５０】
更に、本発明で用いられる界面活性剤は、アルキル基及び／又はアリール基を有する界面活性剤であることが好ましく、下記一般式（２）で表される界面活性剤であることがより好ましい。
一般式（２）
Ｒ−Ａｒ−Ｏ−Ａｒ−ＳＯ３−Ｍ＋
一般式（２）中、Ｒは炭素数８〜２０の直鎖または分岐のアルキル基を表し、Ａｒはそれぞれ独立にアリール基を表し、Ｍ＋は水素イオン、アルカリ金属イオンまたはアンモニウムイオンを表す。
【００５１】
一般式（２）において、Ｒで表されるアルキル基は炭素数８〜２０であり、好ましくは炭素数１０〜２０、より好ましくは１２〜２０である。これらのアルキル基は直鎖または分岐のいずれを用いても良いが直鎖が好ましい。Ｒで表されるアルキル基としては、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基エイコシル基が挙げられ、デシル基、ウンデシル基、ドデシル基、トリデシル基、テトラデシル基、ペンタデシル基、ヘキサデシル基、ヘプタデシル基、オクタデシル基、ノナデシル基、エイコシル基が好ましい。
【００５２】
一般式（２）において、Ａｒで表されるアリール基としては、フェニル基、ナフチル基、アントリル基、ファナントリル基等が挙げられ、中でもフェニル基が好ましい。つまり本発明に用いる界面活性剤としては、フェニル基を有する界面活性剤が好ましい。また、一般式（２）で表される界面活性剤は、２つあるＡｒの一方のみがフェニル基であることがより好ましい。
【００５３】
上記一般式（２）におけるアルキル基及びアリール基は更に置換基を有していてもよく、導入可能な置換基としては、ハロゲン原子（フッ素原子、塩素原子、臭素原子、又はヨウ素原子）、アルキル基（直鎖、分岐又は環状のアルキル基であり、ビシクロアルキル基のように多環アルキル基であっても、活性メチン基を含んでもよい）、アルケニル基、アルキニル基、アリール基、ヘテロ環基（置換する位置は問わない）、アシル基、アルコキシカルボニル基、アリールオキシカルボニル基、ヘテロ環オキシカルボニル基、カルバモイル基（置換基を有するカルバモイル基としては、例えば、Ｎ−ヒドロキシカルバモイル基、Ｎ−アシルカルバモイル基、Ｎ−スルホニルカルバモイル基、Ｎ−カルバモイルカルバモイル基、チオカルバモイル基、Ｎ−スルファモイルカルバモイル基）、カルバゾイル基、カルボキシ基又はその塩、オキサリル基、オキサモイル基、シアノ基、カルボンイミドイル基、ホルミル基、ヒドロキシ基、アルコキシ基（エチレンオキシ基若しくはプロピレンオキシ基単位を繰り返し含む基を含む）、
【００５４】
アリールオキシ基、ヘテロ環オキシ基、アシルオキシ基、（アルコキシ若しくはアリールオキシ）カルボニルオキシ基、カルバモイルオキシ基、スルホニルオキシ基、アミノ基、（アルキル、アリール、又はヘテロ環）アミノ基、アシルアミノ基、スルホンアミド基、ウレイド基、チオウレイド基、Ｎ−ヒドロキシウレイド基、イミド基、（アルコキシ若しくはアリールオキシ）カルボニルアミノ基、スルファモイルアミノ基、セミカルバジド基、チオセミカルバジド基、ヒドラジノ基、アンモニオ基、オキサモイルアミノ基、Ｎ−（アルキル若しくはアリール）スルホニルウレイド基、Ｎ−アシルウレイド基、Ｎ−アシルスルファモイルアミノ基、ヒドロキシアミノ基、ニトロ基、４級化された窒素原子を含むヘテロ環基（例えば、ピリジニオ基、イミダゾリオ基、キノリニオ基、イソキノリニオ基）、イソシアノ基、イミノ基、メルカプト基、（アルキル、アリール、又はヘテロ環）チオ基、（アルキル、アリール、又はヘテロ環）ジチオ基、（アルキル又はアリール）スルホニル基、（アルキル又はアリール）スルフィニル基、スルホ基、スルファモイル基（置換基を有するスルファモイル基としては、例えば、Ｎ−アシルスルファモイル基、Ｎ−スルホニルスルファモイル基）、ホスフィノ基、ホスフィニル基、ホスフィニルオキシ基、ホスフィニルアミノ基、シリル基等が挙げられるが、アルキル基やスルホ基が好ましい。
【００５５】
一般式（２）において、Ｍ＋で表される水素イオン、アルカリ金属イオンまたはアンモニウムイオンはいずれを選んでもよいが、好ましくは水素イオンまたはアンモニウムイオンであり、水素イオンがさらに好ましい。アルカリ金属イオンとしては、ナトリウムイオン、カリウムイオンが好ましく、ナトリウムイオンがより好ましい。アンモニウムイオンには、アンモニウムイオンの水素原子をアルキル基で置換したものも含まれる。
【００５６】
前記式（２）で表される界面活性剤は、アルキルジフェニルエーテルモノスルホン酸又はその塩、アルキルジフェニルエーテルジスルホン酸又はその塩が好ましく挙げられ、更に好ましいものとして、アルキルジフェニルエーテルモノスルホン酸又はその塩と、アルキルジフェニルエーテルジスルホン酸又はその塩と、の混合物が挙げられる。該混合物としては、アルキルジフェニルエーテルモノスルホン酸又はその塩が、混合物中１０モル％以上含まれることが好ましく、より好ましくは３０モル％以上含まれ、さらに好ましくは５０モル％以上含まれる。
【００５７】
前記式（２）で表される界面活性剤の製造方法は、特に限定されず、市販品を好ましく用いることが出来る。
【００５８】
前記陽イオン界面活性剤としては、脂肪族アミン塩、脂肪族４級アンモニウム塩、塩化ベンザルコニウム塩、塩化ベンゼトニウム、ピリジニウム塩、イミダゾリニウム塩；両性界面活性剤として、カルボキシベタイン型、スルホベタイン型、アミノカルボン酸塩、イミダゾリニウムベタイン、レシチン、アルキルアミンオキサイドを挙げることができる。
【００５９】
前記非イオン界面活性剤としては、エーテル型、エーテルエステル型、エステル型、含窒素型が挙げられ、エーテル型として、ポリオキシエチレンアルキル及びアルキルフェニルエーテル、アルキルアリルホルムアルデヒド縮合ポリオキシエチレンエーテル、ポリオキシエチレンポリオキシプロピレンブロックポリマー、ポリオキシエチレンポリオキシプロピレンアルキルエーテルが挙げられ、エーテルエステル型として、グリセリンエステルのポリオキシエチレンエーテル、ソルビタンエステルのポリオキシエチレンエーテル、ソルビトールエステルのポリオキシエチレンエーテル、エステル型として、ポリエチレングリコール脂肪酸エステル、グリセリンエステル、ポリグリセリンエステル、ソルビタンエステル、プロピレングリコールエステル、ショ糖エステル、含窒素型として、脂肪酸アルカノールアミド、ポリオキシエチレン脂肪酸アミド、ポリオキシエチレンアルキルアミド等が例示される。
【００６０】
前記非イオン界面活性剤としては、シリコーン系界面活性剤が好ましく、該シリコーン系界面活性剤としては、シロキサン直鎖を骨格とし、ポリオキシエチレン、ポリオキシプロピレンなどのポリオキシアルキレン基が付加した任意の化合物を用いることができ、ポリエーテル変性シリコーン系界面活性剤であることが好ましく、エーテル結合を側鎖または末端に有するポリエーテル変性シリコーン系界面活性剤であることがより好ましい。具体的には、ポリオキシエチレン・メチルポリシロキサン共重合体、ポリ（オキシエチレン・オキシプロピレン）メチルポリシロキサン共重合体、ポリオキシエチレンアルキルポリシロキサン・ポリオキシプロピレンアルキルポリシロキサン・ジメチルポリシロキサン共重合体、メチルポリシロキサン・アルキルメチルポリシロキサン・ポリ（オキシエチレン・オキシプロピレン）メチルポリシロキサン共重合体などが挙げられる。特に、ポリオキシエチレン・メチルポリシロキサン共重合体が好ましい。
【００６１】
金属用研磨液に含まれる上記シリコーン系界面活性剤のＨＬＢ値は８以上であることが好ましい。ＨＬＢ値が８未満の場合、シリコーン由来の有機物残渣が異物として残りやすくなる場合がある。ＨＬＢ値は、より好ましくは８以上２０未満であり、さらに好ましくは９以上２０未満であり、特に好ましくは１０以上１６未満である。
また、本発明の金属用研磨液に用いられる界面活性剤は、ＨＬＢ値が８以上２０未満のポリエーテル変性シリコーン系界面活性剤であることが特に好ましい。
【００６２】
本発明の金属用研磨液には、フッ素系界面活性剤も好ましく用いられる。該フッ素系界面活性剤は通常のアニオン、ノニオン、カチオン、両性イオン系界面活性剤の水素原子の一部または全部をフッ素原子で置換した界面活性剤で、表面張力低下力に優れることで知られている。具体的には、ユニダインシリーズ（ダイキン工業（株）製）、メガファックシリーズ（大日本インキ化学工業（株）製）フタージェントシリーズ（（株）ネオス製）、サーフロンシリーズ（旭硝子（株）製）、エフトップ（トーケムプロダクツ（株）製）等が挙げられる。
【００６３】
界面活性剤は１種のみでもよいし、２種以上を使用してもよく、異なる種類の活性剤を併用することもできる。
【００６４】
本発明の金属用研磨液におけるこれら界面活性剤の含有量は、総量として、研磨に使用する際の金属用研磨液において、１×１０−６質量％〜５質量％が好ましく、より好ましくは１×１０−６質量％〜３質量％、更に好ましくは１×１０−６質量％〜２．５質量％である。尚、本発明の金属用研磨液における界面活性剤の含有量は、適切なＨＰＬＣカラムを使用したＨＰＬＣで測定する。
【００６５】
本発明の金属用研磨液は、表面張力が５５ｍＮ／ｍ未満であることが好ましく、５０ｍＮ／ｍ未満であることがより好ましく、４５ｍＮ／ｍ未満であることがさらに好ましい。
【００６６】
また、本発明の金属用研磨液は、界面活性剤の含有量が３×１０−３質量％となるように調整した金属用研磨液の表面張力が、５５ｍＮ／ｍ未満であることがより好ましく、５０ｍＮ／ｍ未満であることが更に好ましく、４５ｍＮ／ｍ未満であることが特に好ましい。
【００６７】
更に、本発明の金属用研磨液は、特に前記シリコーン系界面活性剤を含有し、前記シリコーン系界面活性剤の含有量が３×１０−３質量％となるように調整した金属用研磨液の表面張力が、５５ｍＮ／ｍ未満であることが好ましく、５０ｍＮ／ｍ未満であることがより好ましく、４５ｍＮ／ｍ未満であることが更に好ましい。
【００６８】
ここで、前記（シリコーン系）界面活性剤の含有量が３×１０−３質量％となるように調整した金属用研磨液とは、(1)前記界面活性剤の含有量が３×１０−３質量％に満たない場合に、前記界面活性剤を更に添加する。或いは(2)前記界面活性剤の含有量が３×１０−３質量％を超える場合に、加水して希釈する。の何れかの方法で前記界面活性剤の含有量を３×１０−３質量％に調整したときの表面張力である。尚、以上の表面張力は、２５℃における表面張力であり、ｗｉｌｈｅｌｍｙ法（プレート法）（例えば、協和界面科学社製ＣＢＶＰ−Ｚ）で測定した値である。
【００６９】
＜他の成分＞
以下、本発明の金属用研磨液が含有しうる他の成分について説明する。
【００７０】
＜砥粒＞
砥粒は、銅又は銅合金をスクラッチなど傷の発生を押えて研磨できるものなら何でも良く、目的や用途によりこれに限定されるものではなく、ヒュームドシリカ粒子、コロイダルシリカ粒子、セリア粒子、アルミナ粒子、チタニア粒子、有機粒子、有機無機複合粒子等が好ましく挙げられる。本発明の金属用研磨液は、砥粒として、セリア粒子、シリカ粒子、アルミナ粒子、有機無機複合粒子の群から選ばれる少なくとも１種の砥粒を含有することが好ましく、後述するようにコロイダルシリカを含有することが特に好ましい。
【００７１】
砥粒は、一般的には金属酸化物、中でもセリウム系やシリカ系のものがよく知られており、その中でもシリカ系のものが特に好ましく用いることができる。シリカ系でも、球状や球状の粒子が会合したコロイダルシリカやヒュームドシリカが知られており、中でもコロイダルシリカが好ましく用いられることが多い。また、砥粒としては、異なる砥粒を混合して使用することも可能であり、無機、有機問わず研磨できる砥粒であれば、単独及び／又は併用して使用可能である。
【００７２】
以下に、砥粒として特に好ましいコロイダルシリカに関し、詳述するが、本発明はこの砥粒に限定されるものではない。
コロイダルシリカの中でも、表面の珪素原子の少なくとも一部がアルミニウム原子で修飾されているコロイダルシリカ（以下、適宜「特定コロイダルシリカ」と称する。）は、本発明の金属用研磨液において、砥粒として好ましく機能するものである。
【００７３】
本発明において「表面の一部がアルミニウムで修飾されているコロイダルシリカ」とは、配位数４の珪素原子を含むサイトを有するコロイダルシリカ表面に、アルミニウム原子が存在している状態を意味するものであり、該コロイダルシリカ表面に４個の酸素原子が配位したアルミニウム原子が結合し、アルミニウム原子が４配位の状態で固定された新たな表面が生成した状態であってもよく、また、表面に存在する珪素原子が一旦引き抜かれて、アルミニウム原子と置き換わった新たな表面が生成した状態であってもよい。
【００７４】
特定コロイダルシリカの調製に用いられるコロイダルシリカとしては、粒子内部にアルカリ金属などの不純物を含有しない、アルコキシシランの加水分解により得たコロイダルシリカであることがより好ましい。一方、ケイ酸アルカリ水溶液からアルカリを除去する方法で製造したコロイダルシリカも用いることができるものの、この場合、粒子の内部に残留するアルカリ金属が徐々に溶出し、研磨性能に影響を及ぼす懸念があるため、そのような観点からは、前記アルコキシシランの加水分解により得られたものが原料としてはより好ましい。原料となるコロイダルシリカの粒径は、砥粒の使用目的に応じて適宜選択されるが、一般的には５〜２００ｎｍ程度である。
【００７５】
このようなコロイダルシリカ粒子表面のケイ素原子をアルミニウム原子に修飾し、特定コロイダルシリカを得る方法としては、例えば、コロイダルシリカの分散液にアルミン酸アンモニウム等のアルミン酸化合物を添加する方法を好適に用いることができ、より具体的には、アルミン酸アルカリ水溶液を添加して得られたシリカゾルを８０〜２５０℃で０．５〜２０時間加熱し、陽イオン交換樹脂又は陽イオン交換樹脂と陰イオン交換樹脂に接触させる方法、酸性珪酸液とアルミニウム化合物水溶液をＳｉＯ２含有アルカリ水溶液又はアルカリ金属水酸化物水溶液に添加する方法、またはアルミニウム化合物が混在する酸性珪酸液をＳｉＯ２含有アルカリ水溶液又はアルカリ金属水酸化物水溶液に添加する方法、によって調製したアルミニウム化合物含有アルカリ性シリカゾルを陽イオン交換樹脂で処理して脱アルカリする方法が挙げられる。これらの方法は、特許第３４６３３２８号公報、特開昭６３−１２３８０７号公報に詳細に記載され、この記載を本発明に適用することができる。
【００７６】
また、その他の方法として、コロイダルシリカの分散液にアルミニウムアルコキシドを添加する方法が挙げられる。ここで用いるアルミニウムアルコキシドはいかなるものでもよいが、好ましくは、アルミニウムイソプロポキシド、アルミニウムブトキシド、アルミニウムメトキシド、アルミニウムエトキシドであり、特に好ましくはアルミニウムイソプロポキシド、アルミニウムブトキシドである。
【００７７】
特定コロイダルシリカは、４配位のアルミン酸イオンとコロイダルシリカ表面のシラノール基との反応によって生成したアルミノシリケイトサイトが負の電荷を固定し、粒子に負の大きなゼータポテンシャルを与えることによって、酸性においても分散性に優れている。したがって、前述の如き方法によって製造した特定コロイダルシリカは、アルミニウム原子が４個の酸素原子に配位された状態で存在することが重要である。
【００７８】
このような構造即ち、コロイダルシリカ表面においてケイ素原子とアルミニウム原子との修飾が生じていることは、例えば、砥粒のゼータ電位を測定することによって容易に確認することができる。
【００７９】
コロイダルシリカ表面の珪素原子をアルミニウム原子に修飾する場合の、アルミニウム原子への修飾量は、コロイダルシリカ分散液に添加するアルミン酸化合物、アルミニウムアルコキシドなどの添加量（濃度）を制御することにより、適宜制御することができる。
【００８０】
ここで、コロイダルシリカ表面へのアルミニウム原子の導入量（導入アルミニウム原子数／表面珪素原子サイト数）は、分散液中に添加したアルミニウム系化合物のうち、反応後に残存する未反応アルミニウム系化合物から消費されたアルミニウム系化合物の量を算出し、それらが１００％反応したと仮定し、コロイダルシリカ直径から換算される表面積、コロイダルシリカの比重２．２、及び、単位表面積あたりのシラノール基数（５〜８個／ｎｍ２）から見積もることができる。実際の測定は、得られた特定コロイダルシリカ自体を元素分析し、アルミニウムが粒子内部に存在せず、表面に均一に薄くひろがると仮定し、上記コロイダルシリカの表面積／比重、及び、単位表面積あたりのシラノール基数を用いて求める。
【００８１】
特定コロイダルシリカの具体的な製法例を挙げる。まず、コロイダルシリカを５〜２５質量％の範囲で水に分散させた分散液を調製する。該分散液にｐＨ調整剤を加えてｐＨを５〜１１に調整し、その後、攪拌しながらＡｌ２Ｏ３濃度３．６質量％、Ｎａ２Ｏ／Ａｌ２Ｏ３モル比１．５０のアルミン酸ナトリウム水溶液１５．９ｇを数分以内にゆっくり添加し０．５時間攪拌する。その後、溶媒を除去して、特定コロイダルシリカを得る。
【００８２】
特定コロイダルシリカの一次粒子径は、５ｎｍ〜１００ｎｍが好ましく、５ｎｍ〜６０ｎｍが更に好ましい。即ち、特定コロイダルシリカ粒子の一次粒子径は、パッドの空孔における目詰まりを防ぎ、充分な研磨速度をえる観点から、５ｎｍ以上の粒子が好ましく、また、スクラッチなどの研磨傷・欠陥を減少させる観点から、１００ｎｍ以下が好ましい。
【００８３】
ここで、本発明における特定コロイダルシリカ粒子の一次粒子径とは、コロイダルシリカ粒子の粒子径と、その粒子径を持つ粒子数を積算した累積度数と、の関係を示す粒度累積曲線を求め、この曲線の累積度数が５０％のポイントでの粒子径を意味するものである。
【００８４】
なお、このコロイダルシリカ粒子の粒子径は、動的光散乱法から得られた粒度分布において求められる平均粒子径を表す。例えば、粒度分布を求める測定装置しては堀場製作所製ＬＢ−５００等が用いられる。
【００８５】
また、特定コロイダルシリカは、スクラッチなどの研磨傷・欠陥を減少させる観点から、会合度が５以下であることが好ましく、３以下であることがより好ましい。
ここで、会合度とは、一次粒子が凝集してなる二次粒子の径を一次粒子の径で除した値（二次粒子の径／一次粒子の径）を意味する。この凝集とは球状のコロイダルシリカが研磨液状態で凝集した場合と、コロイダルシリカそのものが最初から会合している場合どちらも含まれる。会合度が１とは、球状の凝集していないものを意味する。
【００８６】
上記のように、特定コロイダルシリカ粒子は、その一部あるいは全てが会合していてもよい。なお、特定コロイダルシリカ粒子のうち会合してなる二次粒子は、エロージョン及びスクラッチの発生を防ぐ点から、粒子径が３００ｎｍ以下であることが好ましい。一方、十分な研磨速度を達成する点から、その下限値は、１０ｎｍ以上であることが好ましい。また、特定コロイダルシリカ粒子の二次粒子径は、１０〜２００ｎｍの範囲であることがより好ましい。
なお、二次粒子径は電子顕微鏡等で測定することができる。
【００８７】
本発明の金属用研磨液に含有される砥粒のうち、特定コロイダルシリカの質量割合は、好ましくは１０％以上であり、特に好ましくは２０％以上である。含有される砥粒の全てが特定コロイダルシリカであってもよい。
【００８８】
本発明の金属用研磨液における砥粒の含有量は、スクラッチなどの研磨傷・欠陥を減少させる観点から、研磨に使用する際の金属用研磨液の全質量に対して、１質量％以下であることが好ましく、より好ましくは０．０００１質量％以上０．９質量％以下であり、さらに好ましくは０．００１質量％以上０．７質量％以下である。
【００８９】
また、特定コロイダルシリカ以外の砥粒のサイズは、特定コロイダルシリカと同等以上２倍以下であることが好ましい。
【００９０】
＜酸化剤＞
本発明の金属用研磨液は、酸化剤（研磨対象の金属を酸化できる化合物）を含有することが好ましい。
酸化剤としては、例えば、過酸化水素、過酸化物、硝酸塩、ヨウ素酸塩、過ヨウ素酸塩、次亜塩素酸塩、亜塩素酸塩、塩素酸塩、過塩素酸塩、過硫酸塩、重クロム酸塩、過マンガン酸塩、オゾン水及び銀（ＩＩ）塩、鉄（ＩＩＩ）塩が挙げられる。
【００９１】
鉄（ＩＩＩ）塩としては、例えば、硝酸鉄（ＩＩＩ）、塩化鉄（ＩＩＩ）、硫酸鉄（ＩＩＩ）、臭化鉄（ＩＩＩ）など無機の鉄（ＩＩＩ）塩の他、鉄（ＩＩＩ）の有機錯塩が好ましく用いられる。
【００９２】
鉄（ＩＩＩ）の有機錯塩を用いる場合、鉄（ＩＩＩ）錯塩を構成する錯形成化合物としては、例えば、酢酸、クエン酸、シュウ酸、サリチル酸、ジエチルジチオカルバミン酸、コハク酸、酒石酸、グリコール酸、グリシン、アラニン、アスパラギン酸、チオグリコール酸、エチレンジアミン、トリメチレンジアミン、ジエチレングリコール、トリエチレングリコール、１，２−エタンジチオール、マロン酸、グルタル酸、３−ヒドロキシ酪酸、プロピオン酸、フタル酸、イソフタル酸、３−ヒドロキシサリチル酸、３，５−ジヒドロキシサリチル酸、没食子酸、安息香酸、マレイン酸などやこれらの塩の他、アミノポリカルボン酸及びその塩が挙げられる。
【００９３】
アミノポリカルボン酸及びその塩としては、エチレンジアミン−Ｎ，Ｎ，Ｎ’，Ｎ’−四酢酸、ジエチレントリアミン五酢酸、１，３−ジアミノプロパン−Ｎ，Ｎ，Ｎ’，Ｎ’−四酢酸、１，２−ジアミノプロパン−Ｎ，Ｎ，Ｎ’，Ｎ’−四酢酸、エチレンジアミン−Ｎ，Ｎ’−ジコハク酸（ラセミ体）、エチレンジアミンジコハク酸（ＳＳ体）、Ｎ−（２−カルボキシラートエチル）−Ｌ−アスパラギン酸、Ｎ−（カルボキシメチル）−Ｌ−アスパラギン酸、β−アラニンジ酢酸、メチルイミノジ酢酸、ニトリロ三酢酸、シクロヘキサンジアミン四酢酸、イミノジ酢酸、グリコールエーテルジアミン四酢酸、エチレンジアミン１−Ｎ，Ｎ’−ニ酢酸、エチレンジアミンオルトヒドロキシフェニル酢酸、Ｎ，Ｎ−ビス（２−ヒドロキシベンジル）エチレンジアミン−Ｎ，Ｎ−ジ酢酸など及びその塩が挙げられる。対塩の種類は、アルカリ金属塩及びアンモニウム塩が好ましく、特にはアンモニウム塩が好ましい。
【００９４】
中でも、過酸化水素、ヨウ素酸塩、次亜塩素酸塩、塩素酸塩、過硫酸塩、鉄（ＩＩＩ）の有機錯塩が好ましく、鉄（ＩＩＩ）の有機錯塩を用いる場合の好ましい錯形成化合物は、クエン酸、酒石酸、アミノポリカルボン酸（具体的には、エチレンジアミン−Ｎ，Ｎ，Ｎ’，Ｎ’−四酢酸、ジエチレントリアミン五酢酸、１，３−ジアミノプロパン−Ｎ，Ｎ，Ｎ’，Ｎ’−四酢酸、エチレンジアミン−Ｎ，Ｎ’−ジコハク酸（ラセミ体）、エチレンジアミンジコハク酸（ＳＳ体）、Ｎ−（２−カルボキシラートエチル）−Ｌ−アスパラギン酸、Ｎ−（カルボキシメチル）−Ｌ−アスパラギン酸、β−アラニンジ酢酸、メチルイミノジ酢酸、ニトリロ三酢酸、イミノジ酢酸）を挙げることができる。
【００９５】
前記酸化剤の中でも、過酸化水素、過硫酸塩、並びに鉄（ＩＩＩ）のエチレンジアミン−Ｎ，Ｎ，Ｎ’，Ｎ’−四酢酸、１，３−ジアミノプロパン−Ｎ，Ｎ，Ｎ’，Ｎ’−四酢酸及びエチレンジアミンジコハク酸（ＳＳ体）の錯体が最も好ましい。
【００９６】
酸化剤の添加量は、研磨に使用する際の金属用研磨液の１Ｌあたり、０．００３ｍｏｌ〜８ｍｏｌの範囲とすることが好ましく、０．０３ｍｏｌ〜６ｍｏｌの範囲とすることがより好ましく、０．１ｍｏｌ〜４ｍｏｌの範囲とすることが特に好ましい。即ち、酸化剤の添加量は、金属の酸化が充分で高いＣＭＰ速度を確保する点で０．００３ｍｏｌ以上であることが好ましく、研磨面の荒れ防止の点から８ｍｏｌ以下であることが好ましい。
【００９７】
酸化剤は、研磨液を使用して研磨を行う際に、酸化剤以外の他の成分を含む組成物に混合して使用することが好ましい。
【００９８】
＜金属用研磨液のｐＨ＞
本発明の金属用研磨液のｐＨとしては、４〜１１の範囲であるこが好ましく、より好ましくはｐＨ５〜８の範囲、更に好ましくはｐＨ６〜８の範囲である。前記ｐＨが４〜１１であると、本発明の金属用研磨液は特に優れた効果を発揮する。本発明の研磨液は、研磨に際し、水を含まない形態であってもよいし、水又は水溶液により希釈してもよい。水又は水溶液により希釈される場合、本発明におけるｐＨとは、水又は水溶液により希釈後の値を表す。
【００９９】
本発明における金属用研磨液のｐＨは、被研磨面へのアミノ酸誘導体の吸着性や反応性、研磨金属の溶解性、被研磨面の電気化学的性質、化合物官能基の解離状態、液としての安定性などを考慮して設定することできる。
【０１００】
金属用研磨液のｐＨは、例えば、後述するアルカリ剤の添加、他の有機酸の添加などにより調整することができる。アルカリ剤、他の有機酸については後に詳述する。
【０１０１】
−複素芳香環化合物−
本発明の金属用研磨液は、研磨対象の金属表面に不動態膜を形成する化合物として、少なくとも１種の複素芳香環化合物を含有することが好ましい。
ここで、「複素芳香環化合物」とは、ヘテロ原子を１個以上含んだ複素環を有する化合物である。ヘテロ原子とは、炭素原子、及び水素原子以外の原子を意味する。複素環とはヘテロ原子を少なくとも一つ持つ環状化合物を意味する。ヘテロ原子は複素環の環系の構成部分を形成する原子のみを意味し、環系に対して外部に位置していたり、少なくとも一つの非共役単結合により環系から分離していたり、環系のさらなる置換基の一部分であるような原子は意味しない。
【０１０２】
ヘテロ原子として好ましくは、窒素原子、硫黄原子、酸素原子、セレン原子、テルル原子、リン原子、ケイ素原子、及びホウ素原子であり、さらに好ましくは、窒素原子、硫黄原子、酸素原子、及びセレン原子であり、特に好ましくは、窒素原子、硫黄原子、及び酸素原子であり、最も好ましくは窒素原子、及び硫黄原子である。
【０１０３】
まず、母核となる複素芳香環について述べる。
本発明で用いうる複素芳香環化合物の複素環の環員数は特に限定されず、単環化合物あっても縮合環を有する多環化合物であってもよい。単環の場合の員数は、好ましくは３〜８であり、さらに好ましくは５〜７であり、特に好ましくは５及び６である。また、縮合環を有する場合の環数は、好ましくは２〜４であり、さらに好ましくは２又は３である。
【０１０４】
これらの複素芳香環として、具体的には以下のものが挙げられる。但し、これらに限定されるものではない。
例えば、ピロール環、チオフェン環、フラン環、ピラン環、チオピラン環、イミダゾール環、ピラゾール環、チアゾール環、イソチアゾール環、オキサゾール環、イソオキサゾール環、ピリジン環、ピラジン環、ピリミジン環、ピリダジン環、ピロリジン環、ピラゾリジン環、イミダゾリジン環、イソオキサゾリジン環、イソチアゾリジン環、ピペリジン環、ピペラジン環、モルホリン環、チオモルホリン環、クロマン環、チオクロマン環、イソクロマン環、イソチオクロマン環、インドリン環、イソインドリン環、ピリンジン環、インドリジン環、インドール環、インダゾール環、プリン環、キノリジン環、イソキノリン環、キノリン環、ナフチリジン環、フタラジン環、キノキサリン環、キナゾリン環、シンノリン環、プテリジン環、アクリジン環、ペリミジン環、フェナントロリン環、カルバゾール環、カルボリン環、フェナジン環、アンチリジン環、チアジアゾール環、オキサジアゾール環、トリアジン環、トリアゾール環、テトラゾール環、ベンゾイミダゾール環、ベンゾオキサゾール環、ベンゾチアゾール環、ベンゾチアジアゾール環、ベンゾフロキサン環、ナフトイミダゾール環、ベンゾトリアゾール環、テトラアザインデン環等が挙げられ、より好ましくはトリアゾール環、テトラゾール環が挙げられる。
【０１０５】
次に、複素芳香環が有しうる置換基について述べる。
本発明において、特定の部分を「基」と称した場合には、当該部分はそれ自体が置換されていなくても、一種以上の（可能な最多数までの）置換基で置換されていてもよいことを意味する。例えば、「アルキル基」とは置換又は無置換のアルキル基を意味する。
【０１０６】
複素芳香環化合物が有しうる置換基としては、例えば、以下のものが挙げられる。但し、これらに限定されるものではない。
例えば、ハロゲン原子（フッ素原子、塩素原子、臭素原子、又は沃素原子）、アルキル基（直鎖、分岐又は環状のアルキル基であり、ビシクロアルキル基のように多環アルキル基であっても、活性メチン基を含んでもよい）、アルケニル基、アルキニル基、アリール基、ヘテロ環基（置換する位置は問わない）、アシル基、アルコキシカルボニル基、アリールオキシカルボニル基、ヘテロ環オキシカルボニル基、カルバモイル基（置換基を有するカルバモイル基としては、例えば、Ｎ−ヒドロキシカルバモイル基、Ｎ−アシルカルバモイル基、Ｎ−スルホニルカルバモイル基、Ｎ−カルバモイルカルバモイル基、チオカルバモイル基、Ｎ−スルファモイルカルバモイル基）、カルバゾイル基、カルボキシル基又はその塩、オキサリル基、オキサモイル基、シアノ基、カルボンイミドイル基、ホルミル基、ヒドロキシ基、アルコキシ基（エチレンオキシ基もしくはプロピレンオキシ基単位を繰り返し含む基を含む）、アリールオキシ基、ヘテロ環オキシ基、アシルオキシ基、（アルコキシもしくはアリールオキシ）カルボニルオキシ基、カルバモイルオキシ基、スルホニルオキシ基、アミノ基、（アルキル、アリール、又はヘテロ環）アミノ基、アシルアミノ基、スルホンアミド基、ウレイド基、チオウレイド基、Ｎ−ヒドロキシウレイド基、イミド基、（アルコキシもしくはアリールオキシ）カルボニルアミノ基、スルファモイルアミノ基、セミカルバジド基、チオセミカルバジド基、ヒドラジノ基、アンモニオ基、オキサモイルアミノ基、Ｎ−（アルキルもしくはアリール）スルホニルウレイド基、Ｎ−アシルウレイド基、Ｎ−アシルスルファモイルアミノ基、ヒドロキシアミノ基、ニトロ基、４級化された窒素原子を含むヘテロ環基（例えば、ピリジニオ基、イミダゾリオ基、キノリニオ基、イソキノリニオ基）、イソシアノ基、イミノ基、メルカプト基、（アルキル、アリール、又はヘテロ環）チオ基、（アルキル、アリール、又はヘテロ環）ジチオ基、（アルキル又はアリール）スルホニル基、（アルキル又はアリール）スルフィニル基、スルホ基又はその塩、スルファモイル基（置換基を有するスルファモイル基としては、例えばＮ−アシルスルファモイル基、Ｎ−スルホニルスルファモイル基）又はその塩、ホスフィノ基、ホスフィニル基、ホスフィニルオキシ基、ホスフィニルアミノ基、シリル基等が挙げられる。
【０１０７】
なお、ここで、「活性メチン基」とは、２つの電子求引性基で置換されたメチン基を意味する。「電子求引性基」とは、例えば、アシル基、アルコキシカルボニル基、アリールオキシカルボニル基、カルバモイル基、アルキルスルホニル基、アリールスルホニル基、スルファモイル基、トリフルオロメチル基、シアノ基、ニトロ基、カルボンイミドイル基を意味する。また、２つの電子求引性基は互いに結合して環状構造をとっていてもよい。また、「塩」とはアルカリ金属、アルカリ土類金属、重金属などの陽イオンや、アンモニウムイオン、ホスホニウムイオンなどの有機の陽イオンを意味する。
【０１０８】
これらの中でも、複素芳香環化合物における好ましい置換基としては、例えばハロゲン原子（フッ素原子、塩素原子、臭素原子、又は沃素原子）、アルキル基（直鎖、分岐又は環状のアルキル基であり、ビシクロアルキル基のように多環アルキル基であっても、活性メチン基を含んでもよい）、アルケニル基、アルキニル基、アリール基、ヘテロ環基（置換する位置は問わない）、アシル基、アルコキシカルボニル基、アリールオキシカルボニル基、ヘテロ環オキシカルボニル基、カルバモイル基、Ｎ−ヒドロキシカルバモイル基、Ｎ−アシルカルバモイル基、Ｎ−スルホニルカルバモイル基、Ｎ−カルバモイルカルバモイル基、チオカルバモイル基、Ｎ−スルファモイルカルバモイル基、カルバゾイル基、オキサリル基、オキサモイル基、シアノ基、カルボンイミドイル基、ホルミル基、ヒドロキシ基、アルコキシ基（エチレンオキシ基もしくはプロピレンオキシ基単位を繰り返し含む基を含む）、アリールオキシ基、ヘテロ環オキシ基、アシルオキシ基、（アルコキシもしくはアリールオキシ）カルボニルオキシ基、カルバモイルオキシ基、スルホニルオキシ基、（アルキル、アリール、又はヘテロ環）アミノ基、アシルアミノ基、スルホンアミド基、ウレイド基、チオウレイド基、Ｎ−ヒドロキシウレイド基、イミド基、（アルコキシもしくはアリールオキシ）カルボニルアミノ基、スルファモイルアミノ基、セミカルバジド基、チオセミカルバジド基、ヒドラジノ基、アンモニオ基、オキサモイルアミノ基、Ｎ−（アルキルもしくはアリール）スルホニルウレイド基、Ｎ−アシルウレイド基、Ｎ−アシルスルファモイルアミノ基、ヒドロキシアミノ基、ニトロ基、４級化された窒素原子を含むヘテロ環基（例えばピリジニオ基、イミダゾリオ基、キノリニオ基、イソキノリニオ基）、イソシアノ基、イミノ基、メルカプト基、（アルキル、アリール、又はヘテロ環）チオ基、（アルキル、アリール、又はヘテロ環）ジチオ基、（アルキル又はアリール）スルホニル基、（アルキル又はアリール）スルフィニル基、スルホ基又はその塩、スルファモイル基、Ｎ−アシルスルファモイル基、Ｎ−スルホニルスルファモイル基又はその塩、ホスフィノ基、ホスフィニル基、ホスフィニルオキシ基、ホスフィニルアミノ基、シリル基等が挙げられる。
【０１０９】
なおここで活性メチン基とは２つの電子求引性基で置換されたメチン基を意味し、ここに電子求引性基とはアシル基、アルコキシカルボニル基、アリールオキシカルボニル基、カルバモイル基、アルキルスルホニル基、アリールスルホニル基、スルファモイル基、トリフルオロメチル基、シアノ基、ニトロ基、カルボンイミドイル基が挙げられる。
【０１１０】
さらに好ましくは、例えばハロゲン原子（フッ素原子、塩素原子、臭素原子、又は沃素原子）、アルキル基（直鎖、分岐又は環状のアルキル基であり、ビシクロアルキル基のように多環アルキル基であっても、活性メチン基を含んでもよい）、アルケニル基、アルキニル基、アリール基、ヘテロ環基（置換する位置は問わない）が挙げられる。
【０１１１】
また、上記した置換基の２つが共同して環（芳香族又は非芳香族の炭化水素環、又は複素芳香環）これらは、さらに組み合わされて多環縮合環を形成することができ、その例として、ベンゼン環、ナフタレン環、アントラセン環、フェナントレン環、フルオレン環、トリフェニレン環、ナフタセン環、ビフェニル環、ピロール環、フラン環、チオフェン環、イミダゾール環、オキサゾール環、チアゾール環、ピリジン環、ピラジン環、ピリミジン環、ピリダジン環、インドリジン環、インドール環、ベンゾフラン環、ベンゾチオフェン環、イソベンゾフラン環、キノリジン環、キノリン環、フタラジン環、ナフチリジン環、キノキサリン環、キノキサゾリン環、イソキノリン環、カルバゾール環、フェナントリジン環、アクリジン環、フェナントロリン環、チアントレン環、クロメン環、キサンテン環、フェノキサチイン環、フェノチアジン環、フェナジン環、が挙げられる）を形成することもできる。
【０１１２】
前記複素芳香環化合物としては、窒素原子を３つ以上含む複素芳香環化合物が好ましく、トリアゾールおよびその誘導体、テトラゾールおよびその誘導体、ベンゾトリアゾールおよびその誘導体から構成される群から選ばれる少なくとも１種であることが好ましい。  前記複素芳香環化合物の具体例としては、１，２，３，４−テトラゾール、５−アミノ−１，２，３，４−テトラゾール、５−メチル−１，２，３，４−テトラゾール、１Ｈ−テトラゾール−５−酢酸、１Ｈ−テトラゾール−５−コハク酸、１，２，３−トリアゾール、４−アミノ−１，２，３−トリアゾール、４，５−ジアミノ−１，２，３−トリアゾール、４−カルボキシ−１Ｈ−１，２，３−トリアゾール、４，５−ジカルボキシ−１Ｈ−１，２，３−トリアゾール、１Ｈ−１，２，３−トリアゾール−４−酢酸、４−カルボキシ−５−カルボキシメチル−１Ｈ−１，２，３−トリアゾール、１，２，４−トリアゾール、３−アミノ−１，２，４−トリアゾール、３，５−ジアミノ−１，２，４−トリアゾール、３−カルボキシ−１，２，４−トリアゾール、３，５−ジカルボキシ−１，２，４−トリアゾール、１，２，４−トリアゾール−３−酢酸、１Ｈベンゾトリアゾール、１Ｈ−ベンゾトリアゾール−５−カルボン酸等が挙げられるが、これらに限定されるものではない。
【０１１３】
本発明において好適に用いることができる複素芳香環化合物として挙げられる、（ａ）１，２，３，４−テトラゾール、（ｂ）１，２，３−トリアゾール、（ｃ）１，２，４−トリアゾールについて、その代表的な誘導体を以下に示す。
【０１１４】
（ａ）１，２，３，４−テトラゾール誘導体として好ましくは、環を形成する窒素原子上に置換基を有さず、且つ５位に特定の置換基を有するものが挙げられる。
（ｂ）１，２，３−トリアゾール誘導体として好ましくは、環を形成する窒素原子上に置換基を有さず、且つ４位及び／又は５位に特定の置換基を有するものが挙げられる。
（ｃ）１，２，４−トリアゾール誘導体として好ましくは、環を形成する窒素原子上に置換基を有さず、且つ２位及び／又は５位に特定の置換基を有するものが挙げられる。
【０１１５】
（ａ）１，２，３，４−テトラゾールが５位に有する置換基としては、スルホ基、アミノ基、カルバモイル基、カルボンアミド基、スルファモイル基、及びスルホンアミド基からなる群より選択された置換基、又はヒドロキシ基、カルボキシル基、スルホ基、アミノ基、カルバモイル基、カルボンアミド基、スルファモイル基、及びスルホンアミド基からなる群より選択された少なくとも１つの置換基で置換されたアルキル基を挙げることができる。より好ましくは、ヒドロキシ基、カルボキシル基、スルホ基、アミノ基及びカルバモイル基からなる群より選択された少なくとも１つの置換基で置換されたアルキル基である。このアルキル基は、前述の置換基を少なくとも１つ有していれば、他の置換基を有していてもよい。
【０１１６】
５位に置換基を有する（ａ）１，２，３，４−テトラゾール誘導体としてより好ましくはヒドロキシ基又はカルボキシル基の少なくとも１つで置換されたアルキル基を置換基として含有することを特徴としたテトラゾール誘導体である。より好ましくは、少なくとも１つのカルボキシル基で置換されたアルキル基を置換基として含有することを特徴としたテトラゾール誘導体である。このような１，２，３，４−テトラゾール誘導体としては、例えば、１Ｈ−テトラゾール−５−酢酸、１Ｈ−テトラゾール−５−コハク酸が挙げられる。
【０１１７】
１，２，３−トリアゾールが４位及び／又は５位に有しうる置換基としては、ヒドロキシ基、カルボキシル基、スルホ基、アミノ基、カルバモイル基、カルボンアミド基、スルファモイル基、及びスルホンアミド基からなる群より選択された置換基、又はヒドロキシ基、カルボキシル基、スルホ基、アミノ基、カルバモイル基、カルボンアミド基、スルファモイル基、及びスルホンアミド基からなる群より選択された少なくとも１つの置換基で置換されたアルキル基又はアリール基を挙げることができる。より好ましくは、ヒドロキシ基、カルボキシル基、スルホ基及びアミノ基からなる群より選択された置換基、又はヒドロキシ基、カルボキシル基、スルホ基及びアミノ基からなる群より選択された少なくとも１つの置換基で置換されたアルキル基である。このアルキル基及びアリール基は、前述の置換基を少なくとも１つ有していれば、他の置換基を有していてもよい。また、１，２，３−トリアゾールの４位と５位のいずれか一方に置換しているものがより好ましい。
【０１１８】
４位及び／又は５位に置換基を有する（ｂ）１，２，３−トリアゾール誘導体として好ましくは、ヒドロキシ基及びカルボキシル基からなる群より選択された置換基、又はそれらの置換基の少なくとも１つで置換されたアルキル基を置換基として含有することを特徴とした１，２，３−トリアゾール誘導体である。より好ましくは、カルボキシル基、又は少なくとも１つのカルボキシル基で置換されたアルキル基を置換基として少なくとも１つ含有することを特徴とした１，２，３−トリアゾール誘導体である。このような１，２，３−トリアゾール誘導体としては、例えば、４−カルボキシ−１Ｈ−１，２，３−トリアゾール、４，５−ジカルボキシ−１Ｈ−１，２，３−トリアゾール、１Ｈ−１，２，３−トリアゾール−４−酢酸、４−カルボキシ−５−カルボキシメチル−１Ｈ−１，２，３−トリアゾールが挙げられる。
【０１１９】
（ｃ）１，２，４−トリアゾールが３位及び／又は５位に有しうる置換基としては、スルホ基、カルバモイル基、カルボンアミド基、スルファモイル基、及びスルホンアミド基からなる群より選択された置換基、又はヒドロキシ基、カルボキシル基、スルホ基、アミノ基、カルバモイル基、カルボンアミド基、スルファモイル基、及びスルホンアミド基からなる群より選択された少なくとも１つの置換基で置換されたアルキル基又はアリール基を挙げることができる。より好ましくは、ヒドロキシ基、カルボキシル基、スルホ基及びアミノ基からなる群より選択された少なくとも１つの置換基で置換されたアルキル基である。このアルキル基及びアリール基は、前述の置換基を少なくとも１つ有していれば、他の置換基を有していてもよい。また、（ｃ）１，２，４−トリアゾールの３位と５位のいずれか一方に置換しているものがより好ましい。
【０１２０】
３位及び／又は５位に置換基を有する（ｃ）１，２，４−トリアゾール誘導体として好ましくは、ヒドロキシ基及びカルボキシル基の少なくとも１つで置換されたアルキル基を置換基として含有することを特徴とした１，２，４−トリアゾール誘導体である。より好ましくは、少なくとも１つのカルボキシル基で置換されたアルキル基を置換基として少なくとも１つ含有することを特徴とした１，２，４−トリアゾール誘導体である。このような１，２，４−トリアゾール誘導体としては、例えば、３−カルボキシ−１，２，４−トリアゾール、３，５−ジカルボキシ−１，２，４−トリアゾール、１，２，４−トリアゾール−３−酢酸が挙げられる。
【０１２１】
以下に、（ａ）１，２，３，４−テトラゾール誘導体の具体例として、例示化合物：（ａ−１）〜（ａ−２６）を、（ｂ）１，３，４−トリアゾール誘導体の具体例として、例示化合物：（ｂ−１）〜（ｂ−２６）を、（ｃ）１，２，４−トリアゾール誘導体の具体例として、例示化合物：（ｃ−１）〜（ｃ−１９）を挙げるが、本発明はこれらに制限されるものではない。
【０１２２】
【化５】
2008277723.tif 000006
【０１２３】
【化６】
2008277723.tif 000007
【０１２４】
【化７】
2008277723.tif 000008
【０１２５】
複素芳香環化合物は、単独で用いてもよいし、２種以上併用してもよい。また、複素芳香環化合物は、常法に従って合成できるほか、市販品を使用してもよい。
【０１２６】
本発明の金属用研磨液は、上記に詳述した複素芳香環化合物の中でも、金属配線における，化学的溶解の抑制能に優れている観点から、テトラゾール又はその誘導体を含有することが特に好ましい。
【０１２７】
本発明の金属用研磨液における複素芳香環化合物の含有量としては、総量として、研磨に使用する際の金属用研磨液（即ち、水又は水溶液で希釈する場合は希釈後の金属用研磨液）１Ｌ中、０．０００１〜１．０ｍｏｌの範囲が好ましく、より好ましくは０．０００５〜０．５ｍｏｌの範囲、更に好ましくは０．０００５〜０．０５ｍｏｌの範囲である。
【０１２８】
−多価金属イオン−
本発明の金属用研磨液は、多価金属イオンの濃度（合計の濃度）が１ｐｐｍ未満であることが好ましく、０．３ｐｐｍ未満であることがより好ましい。この場合の多価金属としては、鉄、コバルト、ニッケル、銅、マンガン、クロム、バナジウム、チタンなどが挙げられる。
本発明の金属用研磨液は、特に、鉄イオンの濃度が１ｐｐｍ未満であることが好ましく、０．３ｐｐｍ未満であることがさらに好ましい。
尚、多価金属イオン（鉄イオン）の濃度は、ＩＣＰ−ＭＳ等で測定できる。
【０１２９】
−キレート剤−
本発明の金属用研磨液は、混入する多価金属イオンなどの悪影響を低減させるために、必要に応じてキレート剤（すなわち硬水軟化剤）を含有することが好ましい。
【０１３０】
キレート剤としては、カルシウムやマグネシウムの沈澱防止剤である汎用の硬水軟化剤やその類縁化合物であり、例えば、ニトリロ三酢酸、ジエチレントリアミン五酢酸、エチレンジアミン四酢酸、Ｎ，Ｎ，Ｎ−トリメチレンホスホン酸、エチレンジアミン−Ｎ，Ｎ，Ｎ’，Ｎ’−テトラメチレンスルホン酸、トランスシクロヘキサンジアミン四酢酸、１，２−ジアミノプロパン四酢酸、グリコールエーテルジアミン四酢酸、エチレンジアミンオルトヒドロキシフェニル酢酸、エチレンジアミンジ琥珀酸（ＳＳ体）、Ｎ−（２−カルボキシラートエチル）−Ｌ−アスパラギン酸、β−アラニンジ酢酸、２−ホスホノブタン−１，２，４−トリカルボン酸、１−ヒドロキシエチリデン−１，１−ジホスホン酸、Ｎ，Ｎ’−ビス（２−ヒドロキシベンジル）エチレンジアミン−Ｎ，Ｎ’−ジ酢酸、１，２−ジヒドロキシベンゼン−４，６−ジスルホン酸等が挙げられる。
【０１３１】
キレート剤は必要に応じて２種以上併用してもよい。
キレート剤の添加量は混入する多価金属イオンなどの金属イオンを封鎖するのに充分な量であればよく、例えば、研磨に使用する際の金属用研磨液の１Ｌ中、０．０００３ｍｏｌ〜０．０７ｍｏｌの範囲になるように添加する。
【０１３２】
−親水性ポリマー、親水性化合物−
本発明の金属用研磨液は、親水性ポリマー、親水性化合物を含有することが好ましい。親水性ポリマーは、被研磨面への接触角を低下させる作用を有して、均一な研磨を促す作用を有する。
【０１３３】
親水性ポリマー、親水性化合物としては、グリセリンエステル、ソルビタンエステル、メトキシ酢酸、エトキシ酢酸、３−エトキシプロピオン酸及びアラニンエチルエステル等のエステル；ポリエチレングリコール、ポリプロピレングリコール、ポリテトラメチレングリコール、ポリエチレングリコールアルキルエーテル、ポリエチレングリコールアルケニルエーテル、アルキルポリエチレングリコール、アルキルポリエチレングリコールアルキルエーテル、アルキルポリエチレングリコールアルケニルエーテル、アルケニルポリエチレングリコール、アルケニルポリエチレングリコールアルキルエーテル、アルケニルポリエチレングリコールアルケニルエーテル、ポリプロピレングリコールアルキルエーテル、ポリプロピレングリコールアルケニルエーテル、アルキルポリプロピレングリコール、アルキルポリプロピレングリコールアルキルエーテル、アルキルポリプロピレングリコールアルケニルエーテル、アルケニルポリプロピレングリコール、アルケニルポリプロピレングリコールアルキルエーテル及びアルケニルポリプロピレングリコールアルケニルエーテル等のエーテル；
【０１３４】
アルギン酸、ペクチン酸、カルボキシメチルセルロース、カードラン及びプルラン等の多糖類；グリシンアンモニウム塩及びグリシンナトリウム塩等のアミノ酸塩；ポリアスパラギン酸、ポリグルタミン酸、ポリリシン、ポリリンゴ酸、ポリメタクリル酸、ポリメタクリル酸アンモニウム塩、ポリメタクリル酸ナトリウム塩、ポリアミド酸、ポリマレイン酸、ポリイタコン酸、ポリフマル酸、ポリ（ｐ−スチレンカルボン酸）、ポリアクリル酸、ポリアクリルアミド、アミノポリアクリルアミド、ポリアクリル酸アンモニウム塩、ポリアクリル酸ナトリウム塩、ポリアミド酸、ポリアミド酸アンモニウム塩、ポリアミド酸ナトリウム塩及びポリグリオキシル酸等のポリカルボン酸及びその塩；ポリビニルアルコール、ポリビニルピロリドン及びポリアクロレイン等のビニル系ポリマー；メチルタウリン酸アンモニウム塩、メチルタウリン酸ナトリウム塩、硫酸メチルナトリウム塩、硫酸エチルアンモニウム塩、硫酸ブチルアンモニウム塩、ビニルスルホン酸ナトリウム塩、１−アリルスルホン酸ナトリウム塩、２−アリルスルホン酸ナトリウム塩、メトキシメチルスルホン酸ナトリウム塩、エトキシメチルスルホン酸アンモニウム塩、３−エトキシプロピルスルホン酸ナトリウム塩、メトキシメチルスルホン酸ナトリウム塩、エトキシメチルスルホン酸アンモニウム塩、３−エトキシプロピルスルホン酸ナトリウム塩及びスルホコハク酸ナトリウム塩等のスルホン酸及びその塩；プロピオンアミド、アクリルアミド、メチル尿素、ニコチンアミド、コハク酸アミド及びスルファニルアミド等のアミド等が挙げられる。
【０１３５】
但し、適用する基板が半導体集積回路用シリコン基板などの場合は、アルカリ金属、アルカリ土類金属、ハロゲン化物等による汚染は望ましくないため、酸もしくはそのアンモニウム塩が望ましい。基板がガラス基板等である場合はその限りではない。上記例示化合物の中でも、ポリアクリル酸アンモニウム塩、ポリビニルアルコール、コハク酸アミド、ポリビニルピロリドン、ポリエチレングリコール、ポリオキシエチレンポリオキシプロピレンブロックポリマーがより好ましい。
【０１３６】
親水性ポリマー、親水性化合物の添加量は、総量として、研磨に使用する際の金属用研磨液の１Ｌ中、１×１０−６〜１０ｇの範囲とすることが好ましく、１×１０−６〜５ｇの範囲とすることがより好ましく、０．１〜３ｇの範囲とすることが特に好ましい。即ち、親水性ポリマーの添加量は、充分な効果を得る上で、１×１０−６ｇ以上が好ましく、ＣＭＰ速度の低下防止の点から１０ｇ以下が好ましい。
【０１３７】
また、親水性ポリマーの重量平均分子量としては、５００〜１０００００の範囲が好ましく、特に２０００〜５００００の範囲が好ましい。
【０１３８】
親水性ポリマー、親水性化合物は１種のみでもよいし、２種以上を使用してもよく、異なる種類の活性剤を併用することもできる。
【０１３９】
−アルカリ剤、緩衝剤、他の有機酸−
本発明においては、効果を損なわない範囲において、目的に応じ、アルカリ剤、緩衝剤、他の有機酸を添加することができる。以下に、本発明に用いうるアルカリ剤、緩衝剤、他の有機酸についてについて説明する。
【０１４０】
（アルカリ剤、緩衝剤）
また、本発明の金属用研磨液は、必要に応じて、ｐＨ調整のためにアルカリ剤、さらにはｐＨの変動抑制の点から緩衝剤を含有することができる。
アルカリ剤及び緩衝剤としては、水酸化アンモニウム及びテトラメチルアンモニウムハイドロキサイドなどの有機水酸化アンモニウム、ジエタノールアミン、トリエタノールアミン、トリイソプロパノールアミンなどのようなアルカノールアミン類などの非金属アルカリ剤、水酸化ナトリウム、水酸化カリウム、水酸化リチウムなどのアルカリ金属水酸化物、炭酸塩、リン酸塩、ホウ酸塩、四ホウ酸塩、ヒドロキシ安息香酸塩、グリシル塩、Ｎ，Ｎ−ジメチルグリシン塩、ロイシン塩、ノルロイシン塩、グアニン塩、３，４−ジヒドロキシフェニルアラニン塩、アラニン塩、アミノ酪酸塩、２−アミノ−２−メチル−１，３−プロパンジオール塩、バリン塩、プロリン塩、トリスヒドロキシアミノメタン塩、リシン塩などを用いることができる。
【０１４１】
アルカリ剤及び緩衝剤の具体例としては、水酸化ナトリウム、水酸化カリウム、水酸化リチウム、炭酸ナトリウム、炭酸カリウム、重炭酸ナトリウム、重炭酸カリウム、リン酸三ナトリウム、リン酸三カリウム、リン酸二ナトリウム、リン酸二カリウム、ホウ酸ナトリウム、ホウ酸カリウム、四ホウ酸ナトリウム（ホウ砂）、四ホウ酸カリウム、ｏ−ヒドロキシ安息香酸ナトリウム（サリチル酸ナトリウム）、ｏ−ヒドロキシ安息香酸カリウム、５−スルホ−２−ヒドロキシ安息香酸ナトリウム（５−スルホサリチル酸ナトリウム）、５−スルホ−２−ヒドロキシ安息香酸カリウム（５−スルホサリチル酸カリウム）、水酸化アンモニウムなどを挙げることができる。
特に好ましいアルカリ剤としては、水酸化アンモニウム、水酸化カリウム、水酸化リチウム及びテトラメチルアンモニウムハイドロキサイドである。
【０１４２】
アルカリ剤及び緩衝剤の添加量としては、ｐＨが好ましい範囲に維持される量であればよく、研磨に使用する際の研磨液の１Ｌ中、０．０００１ｍｏｌ〜１．０ｍｏｌの範囲とすることが好ましく、０．００３ｍｏｌ〜０．５ｍｏｌの範囲とすることがより好ましい。
【０１４３】
本発明においては、液の流動性や研磨性能の安定性等の点から、金属用研磨液の比重は０．８〜１．５の範囲とすることが好ましく、０．９５〜１．３５の範囲とすることが特に好ましい。
【０１４４】
（他の有機酸）
また、本発明の金属用研磨液は、必要に応じて、ｐＨ調整のために他の有機酸を含有することができる。ここにいう「他の有機酸」は、本発明に係る特定アミノ酸誘導体及び酸化剤とは構造が異なる化合物であり、前述の酸化剤として機能する酸を包含するものではない。
【０１４５】
他の有機酸としては、以下の群から選ばれたものがより適している。
即ち、ギ酸、酢酸、プロピオン酸、酪酸、吉草酸、２−メチル酪酸、ｎ−ヘキサン酸、３，３−ジメチル酪酸、２−エチル酪酸、４−メチルペンタン酸、ｎ−ヘプタン酸、２−メチルヘキサン酸、ｎ−オクタン酸、２−エチルヘキサン酸、安息香酸、グリコール酸、サリチル酸、グリセリン酸、シュウ酸、マロン酸、コハク酸、グルタル酸、アジピン酸、ピメリン酸、マレイン酸、フタル酸、リンゴ酸、酒石酸、クエン酸、乳酸、及びそれらのアンモニウム塩やアルカリ金属塩等の塩、硫酸、硝酸、アンモニア、アンモニウム塩類、又はそれらの混合物等が挙げられる。
【０１４６】
他の有機酸の添加量は、研磨に使用する際の金属用研磨液（使用液）の１Ｌ中、０．００００５〜０．０００５ｍｏｌとすることができる。
【０１４７】
本発明の金属用研磨液は、所定のｐＨとすべく、酸剤を添加することが好ましい。
酸剤としては、無機酸が用いられ、この無機酸としては、硫酸、硝酸、ホウ酸、燐酸などが挙げられる。中でも硫酸が好ましい。
酸剤の好ましい添加量は、既述のアルカリ剤及び緩衝剤の好ましい添加量と同様である。
【０１４８】
＜研磨方法＞
本発明の研磨方法は、半導体デバイスの製造工程において、銅又は銅合金からなる導体膜を有する基板を既述の本発明の金属用研磨液を用いて、化学的機械的に研磨することを特徴とする。
好ましくは、研磨定盤上に貼付した研磨パッドに、本発明の金属用研磨液を供給しながら、該研磨定盤を回転させる等して、該研磨パッドと該被研磨面とを相対的に移動させて当該被研磨面を研磨する。
【０１４９】
以下、この化学的機械的研磨方法について詳細に説明する。
（研磨装置）
まず、本発明の研磨方法を実施できる装置について説明する。
本発明に適用可能な研磨装置としては、被研磨面を有する被研磨体（半導体基板等）を保持するホルダーと、研磨パッドを貼り付けた（回転数が変更可能なモータ等を取り付けてある）研磨定盤と、を備える一般的な研磨装置が使用でき、例えば、ＦＲＥＸ３００（荏原製作所）を用いることができる。
【０１５０】
（研磨圧力）
本発明の研磨方法では、研磨圧力、即ち、被研磨面と前記研磨パッドとの接触圧力が３０００〜２５０００Ｐａで研磨を行うことが好ましく、６５００〜１４０００Ｐａで研磨を行うことがより好ましい。
【０１５１】
（研磨定盤の回転数）
本発明の研磨方法では、研磨定盤の回転数が５０〜２００ｒｐｍで研磨を行うことが好ましく、６０〜１５０ｒｐｍで研磨を行うことがより好ましい。
【０１５２】
（研磨液供給方法）
本発明では対象金属を研磨する間、研磨定盤上の研磨パッドに金属用研磨液をポンプ等で連続的に供給する。この供給量に制限はないが、研磨パッドの表面が常に研磨液で覆われていることが好ましい。
【０１５３】
本発明の研磨方法には、濃縮された研磨液に水又は水溶液を加え希釈して用いることもできる。希釈方法としては、例えば、濃縮された研磨液を供給する配管と、水又は水溶液を供給する配管と、を途中で合流させて混合し、希釈された研磨液を研磨パッドに供給する方法などを挙げることができる。その場合の混合は、圧力を付した状態で狭い通路を通して液同士を衝突混合する方法、配管中にガラス管などの充填物を詰め液体の流れを分流分離、合流させることを繰り返し行う方法、配管中に動力で回転する羽根を設ける方法など、通常に行われている方法を用いることができる。
【０１５４】
また、他の希釈方法としては、研磨液を供給する配管と水又は水溶液を供給する配管とをそれぞれ独立に設け、それぞれから所定量の液を研磨パッドに供給し、研磨パッドと被研磨面の相対運動により混合する方法する方法も本発明に用いることができる。
【０１５５】
更に、１つの容器に、所定量の濃縮された研磨液と水又は水溶液を入れて混合し、所定の濃度に希釈した後に、その混合液を研磨パッドに供給する方法も、本発明に適用することができる。
【０１５６】
これらの方法以外に、研磨液が含有すべき成分を少なくとも２つの構成成分に分けて、それらを使用する際に、水又は水溶液を加え希釈して研磨パッドに供給する方法も、本発明に用いることができる。この場合、酸化剤を含む成分と、本発明における有機酸を含有する成分と、に分割して供給することが好ましい。
【０１５７】
具体的には、酸化剤を１つの構成成分（Ａ）とし、特定アミノ誘導体、添加剤、界面活性剤、複素環化合物、砥粒、及び水を１つの構成成分（Ｂ）とすることが好ましく、それらを使用する際に水又は水溶液で構成成分（Ａ）と構成成分（Ｂ）を希釈して使用する。この場合、構成成分（Ａ）と構成成分（Ｂ）と水又は水溶液とをそれぞれ供給する３つの配管が必要であり、３つの配管を研磨パッドに供給する１つの配管に結合し、その配管内で混合してもよく、２つの配管を結合してから他の１つの配管を結合して混合してもよい。例えば、溶解しにくい添加剤を含む構成成分と他の構成成分を混合し、混合経路を長くして溶解時間を確保してから、更に水又は水溶液の配管を結合することで研磨液を供給することも可能である。
【０１５８】
また、上記の３つの配管をそれぞれ研磨パッドに導き研磨パッドと被研磨面の相対運動により混合して供給してもよいし、１つの容器に３つの構成成分を混合した後に、その混合液を研磨パッドに供給してもよい。更に、金属用研磨液を濃縮液とし、希釈水を別にして研磨面に供給してもよい。
【０１５９】
（研磨液の供給量）
本発明の研磨方法において、研磨液の研磨定盤上への供給量は５０〜５００ｍｌ／ｍｉｎとすることが好ましく、１００〜３００ｍｌ／ｍｉｎであることがより好ましい。
【０１６０】
（研磨パッド）
本発明の研磨方法において用いられる研磨パッドは、特に制限はなく、無発泡構造パッドでも発泡構造パッドでもよい。前者はプラスチック板のように硬質の合成樹脂バルク材をパッドに用いるものである。また、後者は更に独立発泡体（乾式発泡系）、連続発泡体（湿式発泡系）、２層複合体（積層系）の３つがあり、特には２層複合体（積層系）が好ましい。発泡は、均一でも不均一でもよい。
【０１６１】
本発明における研磨パッドは、更に研磨に用いる砥粒（例えば、セリア、シリカ、アルミナ、樹脂など）を含有したものでもよい。また、それぞれに硬さは軟質のものと硬質のものがあり、どちらでもよく、積層系ではそれぞれの層に異なる硬さのものを用いることが好ましい。材質としては不織布、人工皮革、ポリアミド、ポリウレタン、ポリエステル、ポリカーボネート等が好ましい。また、研磨面と接触する面には、格子溝／穴／同心溝／らせん状溝などの加工を施してもよい。
【０１６２】
次に、本発明の研磨方法において研磨が施される被研磨体（基板、ウエハ）について説明する。
（配線金属材料）
本発明における被研磨体は、銅又は銅合金からなる配線を持つ基板（ウエハ）であることが好ましい。配線金属材料としては、銅合金の中でも銀を含有する銅合金が適している。銅合金に含有される銀含量は、１０質量％以下、更には１質量％以下で優れた効果を発揮し、０．００００１〜０．１質量％の範囲である銅合金において最も優れた効果を発揮する。
【０１６３】
（配線の太さ）
本発明における被研磨体は、例えば、ＤＲＡＭデバイス系では、ハーフピッチで、好ましくは０．１５μｍ以下、より好ましくは０．１０μｍ以下、更に好ましくは０．０８μｍ以下の配線を有することが好ましい。
一方、ＭＰＵデバイス系では、好ましくは０．１２μｍ以下、より好ましくは０．０９μｍ以下、更に好ましくは０．０７μｍ以下の配線を有することが好ましい。
このような配線を有する被研磨体に対して、本発明に使用される研磨液は特に優れた効果を発揮する。
【０１６４】
（バリア金属材料）
本発明における被研磨体において、銅配線と絶縁膜（層間絶縁膜を含む）との間には、銅の拡散を防ぐためのバリア層が設けられる。このバリア層を構成するバリア金属材料としては、低抵抗のメタル材料、例えば、ＴｉＮ、ＴｉＷ、Ｔａ、ＴａＮ、Ｗ、ＷＮが好ましく、中でもＴａ、ＴａＮが特に好ましい。
【実施例】
【０１６５】
以下、実施例により本発明を具体的に説明する。本発明はこれらの実施例により限定されるものではない。
＜砥粒（粒子）の調製＞
−特定コロイダルシリカ（Ｄ−１）及び（Ｄ−２）の調製−
特定コロイダルシリカ（Ｄ−１）を以下のようにして調製した。
平均砥粒サイズが２５ｎｍのコロイダルシリカの２０質量％水分散物１０００ｇにアンモニア水を加えてｐＨを９．０に調整し、その後室温にて攪拌しながらＡｌ２Ｏ３濃度３．６質量％、Ｎａ２Ｏ／Ａｌ２Ｏ３モル比１．５０のアルミン酸ナトリウム水溶液１５．９ｇを３０分かけてゆっくり添加し０．５時間攪拌した。得られたゾルは、ＳＵＳ製オートクレーブ装置に入れ、１３０℃４時間加熱後、水素型強酸性陽イオン交換樹脂（アンバーライトＩＲ−１２０Ｂ）を充填したカラムと水酸基型強塩基性陰イオン交換樹脂（アンバーライトＩＲＡ−４１０）に空間速度１ｈ−１で室温にて通液し、初留はカットした。
【０１６６】
特定コロイダルシリカ（Ｄ−２）を以下のようにして調製した。
上記特定コロイダルシリカ（Ｄ−１）の調製において、加熱処理を行わずに、水素型強酸性陽イオン交換樹脂（アンバーライトＩＲ−１２０Ｂ）を充填したカラムと水酸基型強塩基性陰イオン交換樹脂（アンバーライトＩＲＡ−４１０）に空間速度１ｈ−１で室温にて通液し、初留はカットした。
【０１６７】
上記の方法により、表１に示す特定コロイダルシリカ（Ｄ−１）及び（Ｄ−２）を調製した。なお、特定コロイダルシリカ（Ｄ−１）及び（Ｄ−２）は、調製後の増粘、ゲル化は見られなかった。
【０１６８】
【表１】
2008277723.tif 000009
【０１６９】
［実施例１〜９、比較例１〜４］
下記表２に示す研磨液１０１〜１０９、２０１〜２０４を調製し、研磨試験及び評価を行った。
【０１７０】
（金属用研磨液の調製）
下記組成を混合し、各金属用研磨液を調整した。尚、表２（及び後記表３）中、特定アミノ酸誘導体又は比較用化合物の欄に記載の「Ａ−１」及び「Ｂ−１」は、特定アミノ酸誘導体の例示化合物「Ａ−１」及び「Ｂ−１」を示す。
【０１７１】
・界面活性剤：表２に示す化合物（添加量は表２に記載、研磨液２０４は未添加）
・砥粒：表２に記載のコロイダルシリカ                                    １．６ｇ
・有機酸：特定アミノ酸誘導体又は比較用化合物（表２に示す化合物）  ０．２５ｍｏｌ
・複素環化合物：１，２，３，４テトラゾール（研磨液１０１〜１０７、１０９）                                                                        １．５ｍｍｏｌ
・複素環化合物：ベンゾトリアゾール（研磨液１０８）                    １ｍｍｏｌ
・酸化剤：過酸化水素                                                  １３．５ｇ
上記成分に、純水を加えて全量を１０００ｍＬとし、また、アンモニア水で調整してｐＨ７．５とした。
【０１７２】
また、その他のコロイダルシリカとして、特定コロイダルシリカではない、つまり、表面の珪素原子がアルミニウム原子により置換されていないコロイダルシリカ（ＰＬ２：扶桑化学工業社製、平均砥粒サイズ（１次粒径）が２５ｎｍ、会合度２）を用いた。なお、表２（及び後記表３）中では、このコロイダルシリカを非特定コロイダルシリカと表記する。
一方、表２の研磨液１０６の砥粒の欄には、Ｄ−１及び酸化セリウムが記載されているが、これはＤ−１を１．２ｇ、酸化セリウムを０．４ｇ用いたことを意味する。
【０１７３】
＜評価＞
（研磨速度）
以下の条件で研磨を行い、研磨速度及びディッシングの評価を行った。その結果を表２に示す。
・研磨装置：ＦＲＥＸ３００（荏原製作所）
・被研磨体（ウエハ）：
（１）研磨速度算出用；シリコン基板上に厚み１．５μｍのＣｕ膜を形成した
直径３００ｍｍのブランケットウエハ
（２）ディッシング評価用；直径３００ｍｍの銅配線ウエハ（パターンウエハ）
（マスクパターン７５４ＣＭＰ（ＡＴＤＦ社））
・研磨パッド：ＩＣ１４００−Ｋ  Ｇｒｏｏｖｅ（ロデール社製）
・研磨条件；
研磨圧力（被研磨面と前記研磨パッドとの接触圧力）：１４０００Ｐａ
研磨液供給速度：２００ｍｌ／ｍｉｎ
研磨定盤回転数：１０４ｒｐｍ
研磨ヘッド回転数：８５ｒｐｍ
【０１７４】
（評価方法）
研磨速度の算出：前記（１）のブランケットウエハを６０秒間研磨し、ウエハ面上の均等間隔の４９箇所に対し、研磨前後での金属膜厚を電気抵抗値から換算して求め、それらを研磨時間で割って求めた値の平均値を研磨速度とした。
【０１７５】
（ディッシング）
前記（２）のパターンウエハに対し、非配線部の銅が完全に研磨されるまでの時間に加え、更にその時間の２５％分だけ余分に研磨を行い、ラインアンドスペース部（ライン１０μｍ、スペース１０μｍ）の段差を、接触式段差計ＤｅｋｔａｋＶ３２０１（Ｖｅｅｃｏ社製）で測定した。
【０１７６】
【表２】
2008277723.tif 000010
【０１７７】
表２から明らかなように、本発明の金属用研磨液を用いた化学的機械的研磨方法（本発明の研磨方法）により、７００ｎｍ／ｍｉｎ以上の高い研磨速度と、低ディッシングと、が両立できることが分かった。特に、界面活性剤がアルキルジフェニルエーテルジスルホン酸とアルキルジフェニルエーテルジモノスルホン酸の混合物の時やそれらの界面活性剤量が０．００１質量％〜０．０１質量％の時に、アミノカルボン酸を含むと本発明の効果が顕著であることが分かる。
【０１７８】
［実施例１０〜１８、比較例５〜１０］
研磨液１０１において、界面活性剤、砥粒、有機酸、複素環化合物、酸化剤を、以下に示すものに変更したこと以外、研磨液１０１と同様にして、研磨液１１０〜１１８、２０５〜２１０を調製した。研磨液１１０〜１１８、２０５〜２１０を用いて実施例１と同様の評価、及び表面張力の測定を実施した。これらの結果を表３に示す。尚、表３中、表面張力（１）は、金属用研磨液自体の表面張力を示し、表面張力（２）は、界面活性剤の含有量が３×１０−３質量％となるように調整したときの金属用研磨液の表面張力を示す。
【０１７９】
・界面活性剤：表３に示す化合物（添加量は表３に記載）
・砥粒：表３に記載のコロイダルシリカ                                    １．６ｇ
・有機酸：特定アミノ酸誘導体又は比較用化合物（表３に示す化合物）  ０．２５ｍｏｌ
・複素環化合物：１，２，３，４テトラゾール（研磨液１０１〜１０７、１０９）                                                                        １．５ｍｍｏｌ
・複素環化合物：ベンゾトリアゾール（研磨液１１０〜１１８、２０５〜２１０）
１ｍｍｏｌ
・酸化剤：過酸化水素                                                  １３．５ｇ
【０１８０】
【表３】
2008277723.tif 000011
【０１８１】
表３から明らかなように、本発明の金属用研磨液を用いた化学的機械的研磨方法（本発明の研磨方法）により、６５０ｎｍ／ｍｉｎ以上の高い研磨速度と、低ディッシングと、が両立できることが分かった。
【０１８２】
また、別途の実験により、鉄イオン濃度を１ｐｐｍ以上含む金属研磨液を１週間室温経時後に使用すると、研磨速度が劣化することも分かった。
更に、本発明の金属研磨液にシリコーン系界面活性剤を添加すると、予想外の効果として研磨後の銅配線の残渣が低減することも分かった。